"基板;5eVを超えるエネルギーを有する電離放射線が照射されたときに検出可能な色の変化を発色する性能を有するラジオクロミック材料を含む少なくとも1つのイメージング層;バインダ;保護層;および所定の電離放射線の値での前記検出可能な色の変化に対応する少なくとも1つの色を含む少なくとも1つの参照チャート:を含む、放射線モニタリング装置。前記バインダが有機または無機のポリマーである、請求項1に記載の放射線モニタリング装置。前記バインダが、ポリエチレン、ポリプロピレン、ポリブチレン、ポリメチルメタクリレート、ポリブチルメタクリレート、ポリイソブチルメタクリレート、ポリビニルブチラール、ポリ塩化ビニル、ポリ塩化ビニルのプラスチゾルまたはそのコポリマー、ポリ塩化ビニリデン、ポリエチレンオキシド、ポリステアリン酸ビニル、ポリブタジエン、ポリ酢酸ビニル、ポリヘキサメチレンアジペート、ポリヘキサメチレンビニレン、ポリビニルアルコール、ポリエチレンテレフタレート、ポリアミド、ポリブチルメタクリレート/イソブチルメタクリレート、エチレンアクリル酸共重合体、ポリエチルメタクリレート、ポリエチレン/ビニルアセテート、ポリイソブチルメタクリレート、エチレンアクリル酸共重合体、エチレンメタクリル酸共重合体、エチレンブチルアクリレートカーボンモノオキシド共重合体、ポリo-クレジルグリシジルエーテル-ホルムアルデヒド、エチレン1-ブテン共重合体、エチレンアクリル酸メチル共重合体、ポリエチレン-コ-ビニルアセテート-コ-カーボンモノオキシド、硝酸セルロース、酢酸セルロース、ゼラチン、およびこれらのコポリマーまたは混合物から選択される少なくとも1つの化合物を含む、請求項2に記載の放射線モニタリング装置。2以上の前記イメージング層および2以上の参照チャートを含む、請求項1に記載の放射線モニタリング装置。前記参照チャートが部分的に重合したジアセチレンおよびポリジアセチレンを含む色参照チャートである、請求項1または4に記載の放射線モニタリング装置。それぞれの前記イメージング層が検出可能な色の変化を有する、請求項4に記載の放射線モニタリング装置。それぞれの前記イメージング層が異なった放射線量に対して異なった色または強度を発色する、請求項6に記載の放射線モニタリング装置。前記検出可能な色の変化が、≦5、≦10、≦25、≦100、≦200、≦500、≦1,000および≦10,000ラドから選択される照射で生じる、請求項1に記載の放射線モニタリング装置。前記検出可能な色の変化が、≦10、≦25、≦100、≦200、≦500、≦1,000および≦10,000キロラドから選択される照射で生じる、請求項1に記載の放射線モニタリング装置。装置の側面にモニターされる線量が印刷されている、請求項1に記載の放射線モニタリング装置。装置に、使用法、使用者名、バーコード、識別番号、前記線量の影響および前記線量によってとるべき行動を記述する必要な情報が印刷された、請求項10に記載の放射線モニタリング装置。電離放射線が照射されたときに検出可能な色の変化を発色する性能を有する、品質保持期間延長剤およびラジオクロミック材料を含む放射線感受性材料を含む放射線モニタリング装置。装置が四角形、三角形、長方形、六角形および円形から選択される形状を有する、請求項1~12のいずれか1項に記載の放射線モニタリング装置。前記放射線感受性材料が上にコートされた支持材をさらに含む、請求項1~12のいずれか1項に記載の放射線モニタリング装置。基板;前記基板にコートされた、品質保持期間延長剤および電離放射線が照射されたときに検出可能な色の変化を発色する性能を有するラジオクロミック材料を含む前記放射線感受性材料;および保護層:を含む放射線モニタリング装置。前記ラジオクロミック材料が少なくとも1組の共役アルキンを有する、請求項1~15のいずれか1項に記載の放射線モニタリング装置。前記ラジオクロミック材料がジアセチレンである、請求項16に記載の放射線モニタリング装置。前記ジアセチレンが、R-C≡C-C≡C-Rであり、ここでRおよびRは独立に:CH2b-H;CH2bOH;CH2b-OCONH-R1;CH2b-O-CO-R1;CH2b-O-R1;CH2b-COOH;CH2b-COOM;CH2b-NH2;CH2b-CONHR1;CH2b-CO-O-R1またはこれらの混合物であり;この際b=1~10であり、R1は脂肪族または芳香族のラジカルであり、MはカチオンまたはR13Nである:から選択される、請求項17に記載の放射線モニタリング装置。R1がC1-C15アルキルである、請求項18に記載の放射線モニタリング装置。R1がフェニルまたは置換フェニルである、請求項18に記載の放射線モニタリング装置。前記ジアセチレンが、2,4-ヘキサジイン-1,6-ジオール、3,5-オクタジイン-1,8-ジオール、4,6-デカジイン-1,10-ジオール、5,7-ドデカジイン-1,12-ジオールまたはこれらの混合物のうち1つの誘導体である、請求項17に記載の放射線モニタリング装置。前記ジアセチレンが、2,4-ヘキサジイン、3,5-オクタジイン、4,6-デカジイン、5,7-ドデカジインもしくはこれらの混合物の酸、ウレタン、エステル、エーテル、アミンまたはアミド誘導体である、請求項17に記載の放射線モニタリング装置。前記ジアセチレンが、2,4-ヘキサジイン-1,6-ジオール、3,5-オクタジイン-1,8-ジオール、4,6-デカジイン-1,10-ジオール、5,7-ドデカジイン-1,12-ジオールもしくはこれらの混合物の、メチル、エチル、プロピル、ブチル、ペンチルまたはヘキシルウレタン誘導体である、請求項17に記載の放射線モニタリング装置。前記ジアセチレンが、4,6-デカジイン-1,10-ビスブチルウレタン、2,4-ヘキサジイン-1,6-ビスヘキシルウレタンまたは5,7-ドデカジイン-1,12-ビスブトキシカルボニルメチルウレタンから選択される、請求項17に記載の放射線モニタリング装置。前記ジアセチレンが、R1-CH2n-C≡C-C≡C-CH2m-R2の対称もしくは非対称の脂肪酸またはその誘導体であり、ここでR1またはR2のうち少なくとも1つが-COOHであり、nおよびmが独立に1~10から選択される、請求項17に記載の放射線モニタリング装置。前記脂肪鎖ジアセチレンが、トリコサ-10,12-ジイン酸、ペンタコサ-10,12-ジイン酸、これらのエステル、アミド、有機および無機塩、またはこれらの混合物から選択される、請求項25に記載の放射線モニタリング装置。前記ジアセチレンが、2,4-ヘキサジイン-1,6-ジオールのウレタン誘導体、または2,4-ヘキサジイン-1,6-ジオールのエステルおよびエーテル誘導体から選択される、請求項17に記載の放射線モニタリング装置。前記装置が、不活性でありジアセチレンの溶融、相変化、溶解またはアニーリングを含む加熱によって活性化されるジアセチレンを含む、請求項17~27のいずれか1項に記載の放射線モニタリング装置。前記装置が固溶体の形成または溶解によって不活性されたジアセチレンを含む、請求項17~27のいずれか1項に記載の放射線モニタリング装置。前記ジアセチレンがアニーリングによってアモルファス状態または固溶体から結晶化される、請求項17~27のいずれか1項に記載の放射線モニタリング装置を形成する方法。前記ラジオクロミック材料が、ラジオクロミック色素、pH感受性色素およびハロカーボンから選択される、請求項1~15のいずれか1項に記載の放射線モニタリング装置。前記ラジオクロミック色素がロイコ染料である、請求項31に記載の放射線モニタリング装置。前記ロイコ染料が、ロイコクリスタルバイオレット、ロイコマラカイトグリーン、ニューフクシンシアニド、シアン化ヘキサヒドロキシエチルバイオレット、シアン化パラローズアニリン、ロイコクリスタルバイオレット、ロイコマラカイトグリーン、塩基性マラカイトグリーン、塩基性p-ローズアニリンなどのカルビノール色素、またはこれらの混合物である、請求項32に記載の放射線モニタリング装置。前記ラジオクロミック材料がpH感受性色素およびハロ化合物の混合物を含む、請求項31に記載の放射線モニタリング装置。前記pH感受性色素が、ペンタメトキシトリフェニルメタン、エチルレッド、メチルレッド、エチルオレンジ、ブロモチモールブルーまたはブロモクレゾールパープルまたはこれらの混合物から選択される化合物を含む、請求項34に記載の放射線モニタリング装置。前記ハロ化合物が、トリクロロメチルベンジルアセテート、ポリ塩化ビニル、ポリ塩化ビニリデン、ポリエピクロロヒドリン、塩素化オリゴマー、塩素化ポリマー、コポリマーまたはこれらの混合物から選択される、請求項31に記載の放射線モニタリング装置。前記ハロ化合物が、ハロニウム塩、ジフェニルヨードニウムヘキサフルオロヒ酸塩、塩化ジフェニルヨードニウムまたはこれらの混合物から選択される1つの部材を含む、請求項31に記載の放射線モニタリング装置。前記ラジオクロミック材料が色を変化させる、請求項31に記載の放射線モニタリング装置。前記ラジオクロミック材料が青色、紫色、菫色または赤色を発色する、請求項38に記載の放射線モニタリング装置。前記色の変化が、無色から赤色、無色から青色、青色から赤色、赤色から青色、黄色から青色、黄色から赤色、緑色から黄色、または黄色から緑色、から選択される、請求項8、9、12、15および38に記載の放射線モニタリング装置。前記保護層が、透明なプラスチックフィルムまたはコーティングである、請求項1~11または15~40のいずれか1項に記載の放射線モニタリング装置。前記保護層が、フォトクロミック材料、耐湿性材料または蛍光材料から選択される材料を含む、請求項1~11または15~40のいずれか1項に記載の放射線モニタリング装置。前記基板または前記保護層が、不透明な、または金属蒸着の層を含む、請求項1~11または15~40のいずれか1項に記載の放射線モニタリング装置。前記金属蒸着の層が金属蒸着ポリエステルである、請求項43に記載の放射線モニタリング装置。前記基板が0.01~1mmの厚さを有する、請求項1~11または15~40のいずれか1項に記載の放射線モニタリング装置。前記基板が、ポリ塩化ビニルまたはそのコポリマーを含む、請求項1~11または15~40のいずれか1項に記載の放射線モニタリング装置。前記保護層がUV吸収剤またはUV反射剤を含む、請求項1~11または15~40のいずれか1項に記載の放射線モニタリング装置。前記UV吸収剤が、芳香族有機化合物または微粉化された有機もしくは無機化合物から選択される、請求項47に記載の放射線モニタリング装置。前記保護層が0.01~1mmの厚さである、請求項1~11または15~40のいずれか1項に記載の放射線モニタリング装置。前記保護層が、ポリカーボネート、ポリスチレン、ポリオレフィン、ポリアクリレート、ポリビニル誘導体、ポリエステル誘導体、セルロース誘導体、ポリウレタン、ポリエチレンテレフタレート、シリコーンまたはシロキサン樹脂、トリエチレングリコールジメタクリレート、エポキシ樹脂、およびこれらの混合物からなる群から選択される少なくとも1つの材料から作製される、請求項1~11または15~40のいずれか1項に記載の放射線モニタリング装置。前記品質保持期間延長剤が、1以上の熱安定剤、活性種のクエンチャー、ラジカルスカベンジャー、酸素スカベンジャー、抗酸化剤、活性種の阻害剤、活性種の防止剤、熱酸化防止剤、光酸化防止剤、ヒドロペルオキシド分解剤、H-供与体、金属不安定化剤、UV安定剤、UV吸収剤、UV反射剤、蛍光物質、蛍光増白剤またはこれらの混合物を含む、請求項12~40のいずれか1項に記載の放射線モニタリング装置。前記阻害剤が、フェノール、ポリフェノール、置換フェノール、ヒドロキノン、芳香族アミン、芳香族ヒドラジン、塩化鉄、塩化銅、硫黄、ラジカル阻害剤またはこれらの混合物から選択され、品質保持期間を延長するために用いられうる、請求項51に記載の放射線モニタリング装置。前記阻害剤が、ヒドロキノン、アルキルヒドロキノン、ジ-t-ブチルカテコール、ベンゾキノン、クロラニル、カテコール、ピロガロールおよびこれらの誘導体、ジフェニルピクリルヒドラジン、ジフェニルアミン、ガルバノキシル、トリフェニルフェルダジルまたはこれらの混合物から選択される、請求項52に記載の放射線モニタリング装置。前記抗酸化剤が、熱酸化防止剤、光酸化防止剤、ヒドロペルオキシド分解剤、H-供与体またはこれらの混合物から選択される、請求項51に記載の放射線モニタリング装置。前記抗酸化剤が、硫化アルキル、亜リン酸アルキル、芳香族アミン、アルキルフェノール、金属ジチオホスフェート、金属ジチオカルバメート、テトラメチルピペリジン、ビスフェノール、チオビスフェノール、有機亜リン酸塩、チオエステルまたはこれらの混合物から選択される、請求項54に記載の放射線モニタリング装置。前記H-供与体が、芳香族アミン、フェノール、立体障害フェノール、立体障害アミンまたはこれらの混合物から選択される、請求項51または54に記載の放射線モニタリング装置。前記ヒドロペルオキシド分解剤が、三価リンの有機化合物、硫黄の有機化合物、ジアルキルジチオカルバメート、ジチオホスフェートの金属塩、3,3-チオジプロピオン酸のエステルまたはこれらの混合物から選択される、請求項51または54に記載の放射線モニタリング装置。前記ヒドロペルオキシド分解剤が、硫化物、リン酸塩、亜ホスホン酸塩またはこれらの混合物から選択される、請求項51に記載の放射線モニタリング装置。前記ラジカルスカベンジャーが、ベンゾフラノン、その誘導体またはこれらの混合物を含む、請求項51に記載の放射線モニタリング装置。前記品質保持期間延長剤が、2,6-ジ-tert-ブチル-4-エチルフェノールBHT、2,3-t-ブチル-4-ヒドロキシアニソール、2,6-ジ-tert-ブチル-4-エチルフェノール、m-キシリレンジアミン、1,3-ビスアミノメチルシクロヘキサン、1,3-ビス3-アミノメチルフェニル-メチルアミノ-2-プロパノール、1,3-ビスN,N-N-ジグリシジルアミノメチルシクロヘキサン、N,N,N,N-テトラグリシジル-m-キシレンジアミン、4,4-メチレンビスフェニルイソシアネート1,4-ブタンジオール交互共重合体;N,N-ビス2,2,6,6-テトラメチル-4-ピペリジニル-1,6-ヘキサンジアミン2,4-ジクロロ-6-モルフォリノ-1,3,5-トリア共重合体;1,5,8,12-テトラキス[4,6-ビスN-ブチル-N-1,2,2,6,6-ペンタメチル-4-ピペリジルアミノ-1,3,5-トリアジン-2-イル]-1,5,8,12-テトラアザドード、5,5-メチレンビス2-ヒドロキシ-4-メトキシベンゾフェノンまたはこれらの混合物から選択される化合物を含む、請求項51に記載の放射線モニタリング装置。前記UV吸収剤が、ポリスチレン、ポリエチレンテレフタレート、芳香族ポリウレタン、ポリビス-フェノールカーボネートまたはこれらの混合物を含む芳香族ポリマーから選択される化合物である、請求項51に記載の放射線モニタリング装置。前記UV吸収剤が、ベンゾフェノン、ベンゾトリアゾール、安息香酸塩、オキサニリド、サリチル酸塩、シンマート、クマリン、アントラニル酸塩またはこれらの混合物から選択される化合物である、請求項51に記載の放射線モニタリング装置。前記UV吸収剤が、ベンズアミド;ベンゾフェノンヒドラゾン;3,3,4,4-ベンゾフェノンテトラカルボン酸二無水物;ベンゾトリアゾール、2,2-ビフェノール;4,4-ビフェノール;ビスフェノール-A;2-2H-ベンゾトリアゾール-2-イル-4-メチルフェノール;p-メトキシケイ皮酸エチルヘキシル;サリチル酸2-エチルヘキシル;オキシベンゾン;p-アミノ安息香酸およびその誘導体;ナフタレンジカルボン酸のジエステルまたはポリエステル;2-エチルヘキシル-2-シアノ-3,3-ジフェニルアクリレート;2-フェニル-ベンズイミダゾール-5-スルホン酸;トリオレイン酸ジガロイル;3-4-メチルベンジリデンカンファー;4-イソプロピルジベンゾイルメタン;ブチルメトキシジベンゾイルメタン;2-エチル-2-シアノ-3,3-ジフェニルアクリレート;クペロン;サリチル酸エチル;ヒドロキシメトキシベンゾフェノン;ヒドロキシベンゾフェノン;ヒドロキシケイ皮酸;スルホサリチル酸;テトラヒドロキシベンゾフェノンファストブルーBB;フェノチアジン;4-ニトロフェノール;7-ヒドロキシ-4-メチルクマリン;2-2H-ベンゾトリアゾール-2-イル-4-1,1,3,3-テトラメチルブチルフェノール;2-2H-ベンゾトリアゾール-2-イル-4,6-ジ-tert-ペンチルフェノール;ポリ2-4-ベンゾイル-3-ヒドロキシフェノキシエチルアクリレート;2-tert-ブチル-6-5-クロロ-2H-ベンゾトリアゾール-2-イル-4-メチルフェノール;2-2H-ベンゾトリアゾール-2-イル-4,6-ビス1-メチル-1-フェニルエチルフェノール;2,2-メチレンビス[6-2H-ベンゾトリアゾール-2-イル-4-1,1,3,3,-テトラメチルブチルフェノール];2-2H-ベンゾトリアゾール-2-イル-6-ドデシル-4-メチルフェノール;2-フェニル-5-ベンズイミダゾールスルホン酸;2-2-ヒドロキシ-5-オクチルペンチルベンゾトリアゾール3,4-ジアミノベンゾフェノン;2,4-ジヒドロキシベンゾフェノン;3,5-ジヒドロキシ安息香酸;2,2-ジヒドロキシ-4,4-ジメチルベンゾフェノン;2,2-ジヒドロキシ-4-メトキシベンゾフェノン;2,3-ジヒドロキシナフタレン;ジフェニルアミン;ジ-tert-ブチル-4-メチルフェノール;4-ヒドロキシベンゾフェノン;2-ヒドロキシ-4-メトキシベンゾフェノン;2-ヒドロキシ-4n-オクチルオキシベンゾフェノン;没食子酸ラウリル;フェニルヒドロキノン;4,4-1,4-フェニレンジイソプロピリジンビスフェノール;4,4-1,3-フェニレンジイソプロピリジンビスフェノール;サリチルアニリド;2,2,4,4-テトラヒドロキシベンゾフェノン;2,3,4-トリヒドロキシベンゾフェノン;トリメチルヒドロキノン;1,1,1-トリス4-ヒドロキシフェニルエタン、オクチルメトキシケイ皮酸、シノキサート、サリチル酸メチルおよびアントラニル酸メンチルまたはこれらの混合物から選択される化合物を含む、請求項51に記載の放射線モニタリング装置。1~30重量の品質保持期間延長剤を含む、請求項12~15、51~63のいずれか1項に記載の放射線モニタリング装置。フタル酸塩、グリコールエーテル、オレイン酸塩、アジピン酸塩、グルタレート、リン酸塩、安息香酸塩、塩素化パラフィン、レシンオレイン酸塩、アゼライン酸塩、炭化水素油、セバシン酸塩、クエン酸塩、イソ酪酸塩、スルホンアミド、エポキシ、ケトン、アビエチン酸塩、トリメリット酸塩、ポリエステルまたはこれらの混合物から選択される可塑剤をさらに含む、請求項1~64のいずれか1項に記載の放射線モニタリング装置。前記可塑剤が、ブトキシ-2-エチルステアレート、ジオクチルフタレート、ポリエチレングリコールジメチルエーテル、ビスエチルヘキシルセバケートまたはこれらの混合物から選択される、請求項65に記載の放射線モニタリング装置。前記装置が1~10,000ミクロンの厚さである、請求項1~66のいずれか1項に記載の放射線モニタリング装置。前記装置が、幅が0.5mm~1メートル、および長さが1mm~1メートルのサイズである、請求項1~67のいずれか1項に記載の放射線モニタリング装置。前記装置が、照射に応じて連続的に増大する色の変化を含む、請求項1~68のいずれか1項に記載の放射線モニタリング装置。UV保護層をさらに含む、請求項1~69のいずれか1項に記載の放射線モニタリング装置。引っかき抵抗性層をさらに含む、請求項1~70のいずれか1項に記載の放射線モニタリング装置。溶媒中のジアセチレン、品質保持期間延長剤およびバインダの混合物を冷却することを含む、請求項1~71のいずれか1項に記載の放射線モニタリング装置を形成する方法。前記方法が、液体窒素温度まで冷却することを含む、請求項72に記載の放射線モニタリング装置を形成する方法。ジアセチレン、品質保持期間延長剤および溶融ポリマーの混合物を冷却することを含む、請求項1~71のいずれか1項に記載の放射線モニタリング装置を形成する方法。前記方法が、溶融プラスチゾル、品質保持期間延長剤およびジアセチレンの混合物を冷却することを含む、請求項74に記載の放射線モニタリング装置を形成する方法。前記方法が、モノマー、オリゴマー、およびジアセチレンの混合物のUVまたは過酸化物による硬化を含む、請求項1~71のいずれか1項に記載の放射線モニタリング装置を形成する方法。前記方法が、ジアセチレンを溶解させるために前記混合物を高温で加熱すること;プラスチゾルを溶融するためにさらに高い温度で加熱すること;および、低温まで冷却すること;を含む、請求項1~71のいずれか1項に記載の放射線モニタリング装置を形成する方法。前記部材が、溶融体から作製され、その後、ジアセチレンの結晶化のために、ポリマーの融点より低いがジアセチレンの融点または溶解温度を超える温度でアニールされる、請求項77に記載の放射線モニタリング装置を形成する方法。前記装置がステッカーまたはバッジの形態である、請求項1~71のいずれか1項に記載の放射線モニタリング装置。前記装置が使用者、衣類または機器に取り付け可能である、請求項79に記載の放射線モニタリング装置。前記装置が、放射性物質または放射線源、原子力プラントまたは核爆弾または放射線分散装置からの放射線をモニターするために用いられる、請求項1~71のいずれか1項に記載の放射線モニタリング装置。偽陽性または不正使用を示すことができるインジケータをさらに含む、請求項1~71のいずれか1項に記載の放射線モニタリング装置。UV曝露インジケータをさらに含む、請求項82に記載の放射線モニタリング装置。温度曝露インジケータをさらに含む、請求項82に記載の放射線モニタリング装置。セルフキャンセリングまたは時間温度インジケータをさらに含む、請求項82に記載の放射線モニタリング装置。アルミホイルカバーをさらに含む、請求項82に記載の放射線モニタリング装置。UV光、電子、陽子、およびアルファ粒子に対して高感度にしうる、または遮蔽しうる金属ホイルをさらに含む、請求項1~71のいずれか1項に記載の放射線モニタリング装置。前記部材が、所定の光学濃度の表示を含み、前記装置に放射線が照射されたとき前記装置が前記所定の光学濃度に対応する光学濃度を有する、請求項1~71のいずれか1項に記載の自動放射線モニタリング装置。前記装置が、放射線の照射によって消える表示を含む、請求項88に記載の自動放射線モニタリング装置。表示が数字の形態である場合の、請求項89に記載の放射線モニタリング装置。前記表示が、照射後前記装置から区別ができない、請求項88に記載の放射線モニタリング装置。多重表示を含む、請求項88~91のいずれか1項に記載の放射線モニタリング装置。前記多重表示の表示が、異なった所定の光学濃度を示す、請求項92に記載の放射線モニタリング装置。放射線滅菌、放射線治療および工業的ラジオグラフィーから選択されるプロセスのための放射線モニターとしての、請求項1~93のいずれか1項に記載の放射線装置。標識化;材料の硬化;材料の架橋;および重合;から選択される、レーザーモニタリングのための放射線モニターとしての、請求項1~93のいずれか1項に記載の放射線装置。3次元イメージングのための放射線モニターとしての、請求項1~93のいずれか1項に記載の放射線装置。発明の説明本発明は、図面を参照することで最もよく説明されうる。図1を参照すると、前記部材は、少なくとも1つの放射線感受性組成物10、ポリマーバインダ20、任意で溶媒または可塑剤30、活性剤40並びに他の添加剤および品質保持期間延長剤、例えばUV吸収剤50、UV安定剤51、熱安定剤52、および変換剤53など、をそれぞれ含むフィルム1のような、自立放射線モニタリング装置または層状部材でありうる。図2に示すように、放射線感受性層1は、両面に保護層5を有してもよい。前記保護層はプラスチックフィルムであってもよく、引っかき抵抗性であってもよく、UV吸収剤および/またはUV反射剤コートなどの添加剤を含んでもよい。前記装置は2以上の保護層を有してもよい。図3に示すように、装置は基板2の上面の放射線感受性層1で、または図4に示すように、基板2の両面の部材で作成されうる。放射線感受性層1は、少なくとも1つの放射線感受性組成物10、ポリマーバインダ20、任意で溶媒または可塑剤30、活性剤40、並びに他の添加剤および品質保持期間延長剤;例えばUV吸収剤50、UV安定剤51、熱安定剤52および変換剤53、を含みうる。前記装置は、それぞれ異なった放射線感受性組成物を含む2以上の放射線感受性層を有してもよい。前記放射線感受性層1は、保護層5を有してもよい。図4に示すように、前記部材は、放射線感受性フィルム1を基板2の両面にコーティングすることによって作製されてもよい。図5に示すように、線量計1001は、図1~4に示したものと同様の放射線感受性部材102および不透明基板301上の色参照チャート201から構成されうる。前記部材は、例えば、UV光などの低エネルギーの光子、および低エネルギー電子の遮蔽のためのアルミホイル、または他の高エネルギー放射線の遮蔽のための鉛およびカドミウムなどの、選択的放射線ブロッカー401を有してもよい。放射線感受性部材101の両面に印刷された色参照チャート202および203を有する線量計の好ましい構造を図6に示す。前記線量計は、さまざまな構造、形状、サイズ、変化およびデザインを有しうる。放射線感受性部材および色参照チャートの異なった位置を有するこのような構造の1つを、図7a~7dに示す。例えば、図7aから図7cに示すように、一方が低い線量で青色を発色する110、他方が高い線量で赤色を発色する120である2つの放射線感受性部材は、基板301の上の任意の位置にあってよい。図7dに示すように、一方の放射線感受性部材が装置の一面に、他方が基板301の他の面にあってもよい。図8に、非常に広い線量範囲をカバーする他の構造を示す。放射線量計は、広範囲の線量が決定され報告されうる、多重放射線感受性部材111~118およびそれぞれの対応する色参照チャート121~128を有しうる。また、前記部材および色参照チャートは円形であってもよい。前記装置は、線量計表面に膨らみをもたらしうる一定の厚さをもつ。膨らみを防ぐために、基板層3010は、図9に模式的に示すようにウェルまたはキャビティ601を部材101に沿って有する。支持体3012を用いてもよい。色参照チャート201を基板層に埋めてもよい。UV保護層などの保護層3013は装置全体を覆ってもよい。図10は多重放射線感受性部材101を有する放射線量計の断面図である。1つの部材または長い部材の一部分はアルミニウムなどのホイル402でシールされうる。他の部材または長い部材の一部分101は、不透明なカバー401を有してもよく、さらに他の部材または長い部材の一部分はその隣に少なくとも1つの色参照チャート4003を有してもよい。アルミテープなどの不透明層、不透明コーティングまたは層は、前記部材をUV光から保護し、不正開封防止機能としてはたらく。前記線量計は、他の所望の性質、例えば読まれる情報を電子的に保存するための磁気テープ603、ホログラムなどの安全機能602、およびユーザーのための他の印刷された情報または指示書604を有してもよい。UV吸収層606が好ましく、支持体607はプラスチックまたは金属でありうる。図11に示すように、前記線量計は多重インジケータを有しうる。1個の装置のインジケータには、品質保持期間を示す時間-温度インジケータ701、線量計が一定の温度を超える温度にさらされたとき表示する温度インジケータ702、UV/太陽光の露光を表示するUV光インジケータ703、ホログラムなどの安全インジケータ704、および他の同様のインジケータ705が含まれうる。支持体706は、放射線感受性装置707およびそれにコートされたまたは埋め込まれた色チャート708を含む。好ましくはアルミニウムの金属ホイルまたはフィルター709は、一定の放射線を遮蔽するために用いられうる。これらのインジケータの位置は、図23および24に示すように、放射線感受性部材の上を含めて線量計上で任意である。図12に大きいスケールで作製された部材を示す。接着を高めるためのサブコート22を有するポリエステルフィルム基板2の両面を放射線感受性部材1でフィルムの形態でコートした。バリア層5を、それぞれの放射線感受性部材1に塗布した。引っかき抵抗性層25および感圧層23を有するUV吸収ポリエステルフィルム24を、バリアコート5の上に塗布した。好ましい放射線感受性部材は、ジアセチレン344を含む。好ましい実施形態においては、前記バリアコートは感圧層23の接着を高めるためにポリウレタン層を含む。図13は、異なる線量のX線を照射した実施例3のジアセチレン344の部材の代表的な図である。図13で、階調は色の階調を表し、色密度の増加は照射の増加を示す。図14は、照射前の実施例3のジアセチレン344の部材を前記部材の片面の色参照チャートとともに有する線量計の代表的な図である。図14で、階調は色の階調を表し、色密度の増加は照射の増加を示す。図15に、薄い不透明基板2、放射線感受性部材1、接着層8、厚いUV吸収層7並びにUV反射および引っかき抵抗性層15001を有するバッジの断面図を示す。厚いUV吸収層およびUV吸収層はUV/太陽光下で長い寿命を提供する。UV/太陽光から線量計を保護するために、前記線量計を1以上の不透明または半透明のポケットに入れた不透明層で覆ってもよい。図16aは、ホルダー801に入れた放射線感受性線量計1001を表す。ホルダー801は、放射線感受性線量計を受けるスロット802を含む。任意の透明な面803は、放射線感受性線量計を見えるようにする。図16bは、放射線感受性線量計を入れていない図16aのホルダーを示す。図17に示すように、多重放射線感受性部材101、1011および1012並びに対応するそれぞれの色参照チャート201、203、2021、2031、2022および2023がマルチカードホルダー9のスロットに挿入されうる、異なった線量範囲および/または色の線量計が準備されうる。図18aから18cの側面図および図18dの上面図に示すように、線量計1001は折りたたみホルダー91の中に入れられてもよい。図18で、放射線感受性部材101および色参照チャート201は、図17に関連した記載の通りである。カバー3011は、好ましくは不透明である。コーティング法およびプリンティング法による線量計バッジの作製の工程を表すスキームを図19の断面図左および対応する上面図右に示す。図19aおよび図19aに示すように、吸収剤、透明PVC、ポリ酢酸ビニル、ポリスチレンまたはポリエステルフィルムを含む保護シート1902は、接着コート1903とともに調製され、その上に好ましくは引っかき抵抗性層1904が塗布される。色参照チャートは、好ましくは保護シートと一体であり、好ましくは保護シートと引っかき抵抗性層との間である。図19bおよび19bに示すように、放射線感受性部材1901は、当業者に知られている任意のコーティング技術で基板1900に塗布される。次に保護シート[図19aおよび19a]層が、放射線感受性層[図19bおよび19b]の上に塗布され、図19cおよび19cに示す線量計が作製される。図20に、実施例3に従ってジアセチレン344から作製された部材の、X線の線量に対する光学濃度ODのプロットを示す。データは広範囲の照射がモニターできることを示す。図21は、異なった線量の10MeVのX線を照射した実施例3のジアセチレン344の部材の典型的な一連の可視スペクトルを示す。図22は、aからgまで、時間を増加させてUV光を照射したジアセチレン4BCMUの一連の自動読み取り放射線量計を表す。UV照射が増加するにつれて図22bから22g、点はほとんど見えなくなる。図23に模式的に示すように、色参照チャートは、部材にUV光で印刷または露光することによってなくすことができる。図23aに示すように、X線の照射前はすべての数字が見える。図23bに示すように、X線を照射したとき、線量に依存していくつかの数字が消える。線量は読み取り可能な最小の数字から見積もられうる。例えば、図23aでは、線量が記録されていない。図23bでは、約75ラドが記録され、図23cでは約200ラドが記録されている。図23の実施形態では、表示、好ましくは数字の光学濃度は、線量の増加に従って減少する。前記線量計は不正使用を示すことができる。前記線量計はアニーリングの時間および温度並びにUV/太陽光に敏感である。これらの2つのパラメータは、偽陽性信号を提供しうる。したがって、前記線量計は偽陽性インジケータが必要である。これらのインジケータは、アニーリングの時間および温度並びにUV/太陽光で色を変える設計であってもよい。偽陽性信号、不正使用または品質保持期間インジケータとそのための色参照チャートは、図24に模式的に示すように、放射線感受性部材の側面にあってもよく、または、図25および26にUV/太陽光または熱の過剰曝露の前図25aおよび26aおよび後図25bおよび26bを示すように、放射線感受性部材に印刷もしくは付着されていてもよい。これらのインジケータは、放射線感受性部材に印刷されていてもよく、UV/太陽光または熱に過剰曝露すると図25bに示すようにXの形状で現れる。基板301上に放射線感受性部材101に含む図25および図26の装置では、色参照チャート403は線量を決定するための比較を与える。見えない偽陽性インジケータは、図25bに示すようにX97として、または図26bに示すようにバー98として、見えるようになる。品質保持期間、偽陽性、または不正使用は、Xまたはバー98の発現および色の強度でモニターされ、色参照バー99と比較されうる。ペンタメトキシトリフェニルメタノールPTMなどのいくつかの化合物は、UV/太陽光図27bにさらされたとき、ポリ塩化ビニルなどのハロポリマー中で赤色を発色し、また、保存の時間および温度によって同じ赤色を発色する図27a。この型のインジケータは、アニーリングおよびUV露光の両方で同じ色を発色するので好ましい。この型のインジケータは、図28に示すように、メッセージとして例えばEXPIRED期限切れまたは簡単にXと、部材の上にあるいは部材の側面に印刷されてもよい。色の発色または変化は、偽陽性および/または品質保持期間切れを示す。造形品の作成に用いられうる放射線感受性材料の好ましい群は、一般式R-C≡C-C≡C-Rを有し、ここでRおよびRは同じまたは異なった置換基である、ジアセチレンである。この群のジアセチレンが好ましいが、以下の一般式の他のジアセチレンも用いられうる:高級アセチレン:R-C≡Cn-R、ここでn=3~5;スプリットジアセチレンおよび高級アセチレン:R-C≡Cm-Z-C≡Co-R、ここでZは-CH2n-および-C6H4-などの任意のジラジカルであり、mおよびoは2以上である;並びにポリマー性ジアセチレンおよび高級アセチレン:[-A-C≡Cn-B-]X、ここでAおよびBは-CH2b-、-OCONH-CH2b-NHCOO-、および-OCOCH2bOCO-などの同じまたは異なったジラジカルであってよく、ここでRおよびRは同じまたは異なった基であってよい。好ましいジアセチレンとして、RおよびRが:CH2b-H;CH2bOH;CH2b-OCONH-R1;CH2b-O-CO-R1;CH2b-O-R1;CH2b-COOH;CH2b-COOM;CH2b-NH2;CH2b-CONHR1;CH2b-CO-O-R1;ここでb=1~10、好ましくは1~4であり、R1はC4~C6アルキルまたはフェニルまたは置換フェニルなどの脂肪族あるいは芳香族のラジカルであり、MはNaまたはR13Nなどのカチオンである:から選択されるものが挙げられる。好ましいジアセチレンは、2,4-ヘキサジインの誘導体、2,4-ヘキサジイン-1,6-ジオール、3,5-オクタジイン-1,8-ジオール、4,6-デカジイン-1,10-ジオール、5,7-ドデカジイン-1,12-ジオール並びにトリコサ-10,12-ジイン酸TC、ペンタコサ-10,12-ジイン酸PCなどのジアセチレン脂肪酸、そのエステル、有機および無機塩並びにこれらの共結晶化混合物である。2,4-ヘキサジイン-1,6-ジオールなどのジアセチレンの最も好ましい誘導体は、ウレタンおよびエステル誘導体である。好ましいウレタン誘導体は、2,4-ヘキサジイン-1,6-ジオール、3,5-オクタジイン-1,8-ジオール、4,6-デカジイン-1,10-ジオール、5,7-ドデカジイン-1,12-ジオールの、アルキル、アリール、ベンジル、メトキシフェニル、アセト酢酸アルキル、フルオロフェニル、アルキルフェニル、ハロ-フェニル、シクロヘキシル、トイルおよびエトキシフェニル誘導体である。好ましいウレタン誘導体は、2,4-ヘキサジイン-1,6-ジオール、3,5-オクタジイン-1,8-ジオール、4,6-デカジイン-1,10-ジオール、5,7-ドデカジイン-1,12-ジオールのメチル、エチル、プロピルおよびブチル誘導体である。以下は2,4-ヘキサジイン-1,6-ジオールのいくつかの好ましい誘導体である:ウレタン-OCONH-誘導体、RCH2-C≡C-C≡C-CH2R:ヘキシルウレタン:166、R=OCONHCH25CH3;ペンチルウレタン:155、R=OCONHCH24CH3;ブチルウレタン:144、R=OCONHCH23CH3;エチルウレタン:122、R=OCONHCH2CH3;メチルウレタン:111、R=OCONHCH3;を含む:エステル-OCO-誘導体、RCH2-C≡C-C≡C-CH2R:ブチルエステル:144E、R=OCOCH23CH3;エチルエステル:122E、R=OCOCH2CH3;メチルエステル:1llE、R=OCOCH3;を含む:対称ジアセチレン:156:R-C≡C-C≡C-R、ここでR=CH2OCONHCH25CH3およびR=CH2OCONHCH24CH3;を含む:共結晶化混合物:80重量パーセントまたはそれ以上の166を含む;166と156との85:15混合物;166と156との90:10混合物;およびトリコサジイン酸とペンタコサジイン酸との4:1混合物TP41を含む。さらに好ましいジアセチレンは、例えばヘキシルウレタン:R=OCONHCH25CH3;ペンチルウレタン:R=OCONHCH24CH3;ブチルウレタン:R=OCONHCH23CH3;プロピルウレタン:R=OCONHCH22CH3;エチルウレタン:R=OCONHCH2CH3;メチルウレタン:R=OCONHCH3などの、3,5-オクタジイン-1,8-ウレタン、4,6-デカジイン-1,10-ウレタンおよび5,7-ドデカジイン-1,12-ウレタンの誘導体である。最も好ましいジアセチレンは、例えばジアセチレン344[R-C≡C-C≡C-R、ここでR=OCONHCH23CH3]などの、4,6-デカジイン-1,10-ジオールのメチル、エチル、プロピルおよびブチルウレタン誘導体などのウレタン誘導体である。前記ウレタン誘導体は、以下に示すように、2,4-ヘキサジイン-1,6-ジオールなどのジアセチレン-ジオールを適当なイソシアネート例えばn-ヘキシルイソシアネートと、テトラヒドロフランなどの溶媒中で、ジ-t-ブチルスズビス2-エチルヘキサノエートおよびトリエチルアミンのような触媒を用いて反応させることで調製されうる。エステル誘導体は、例えば2,4-ヘキサジイン-1,6-ジオールを、適当な酸クロリドと、ジクロロメタンなどの溶媒中で、ピリジンなどの塩基を触媒として用いて反応させることで調製されうる;すなわち;非対称ジアセチレンは、Cadiot-Chodkiewicz型反応法で調製されうる。単一のジアセチレンが用いられうるが、共結晶化によってジアセチレンの反応性を変えることが望ましい。共結晶化は、2以上の好ましくは共役のジアセチレンを成形前に溶解させることで達成されうる。例えばTCおよびPCを共結晶化するとき、TP41TC:PCの4:1混合物などの、得られる共結晶化されたジアセチレン混合物は、より低い融点および有意に高い放射活性を有する。活性はまた、-COOHおよび-NH2官能基を有するジアセチレンに、アミン、NaOH、CaOH2、MgOH2などの塩基、またはカルボン酸などの酸をそれぞれ加えて部分的に中和することによっても変化しうる。他の好ましいジアセチレンは、TCおよびPCなどの脂肪鎖酸のアミドである。好ましいアミドは:TCAP=CH3CH29-C≡C-C≡C-CH28-CONHCH23CH3;PCAE=CH3CH211-C≡C-C≡C-CH28-CONH-CH2CH3;PCAP=CH3CH211-C≡C-C≡C-CH28-CONH-CH23CH3;PCACH=CH3CH211-C≡C-C≡CCH28-CONH-C6H5;およびTCACH=CH3CH29-C≡C-C≡C-CH28-CONH-C6H5である。放射活性を最大にするために、166を上述した他のジアセチレン、例えば155、157、154および156と共結晶化することができる。155などのある種のジアセチレンは166の活性を増加させるが、部分重合共結晶化ジアセチレンは、融解によって赤色を与える。しかしながら、156は166の放射活性を増加させ、部分重合ジアセチレン混合物の融解により青色を与える。166は異なる量の156と共結晶化されうる。好ましくは166に対して155が5~40重量であり、最も好ましくは166:156の重量比がそれぞれ、90:10および85:15である。本明細書中で用いる場合、9010および8515はこれらの特定の共結晶化混合物を意味する。例えばエステルを一方の置換基として、およびウレタンを他方の置換基として、異なる官能基を含む他の非対称誘導体もまた調製されうる。166および16PAの90:10混合物の合成の手順は米国特許第5,420,000号に与えられる。米国特許第第5,420,000号に与えられる一般的な手順を用いて、他のさまざまな非対称誘導体およびその共結晶化のための混合物を調製することができる。ジアセチレン官能基[例えば{-R-C≡Cn-R-}X、ここでRおよびRは、-CH2n-、-OCONHCH2n-NHCOO-および-OCOCH2nOCO-などの同じまたは異なったジラジカルであってよい]をその骨格に有するポリマーもまた、ポリマー性でありバインダを必要としないため好ましい。好ましいジアセチレンは、低い例えば約150°Cより低い融点を有し、低い温度、例えば室温で冷却すると速く結晶化するものである。他の好ましいジアセチレン化合物の群は、組み込み金属原子を有するものであり、ビルトイン変換剤として用いられうる。アミン、エーテル、ウレタンなどの官能基を有するジアセチレンは、無機化合物と錯体を形成しうる。例えばホウ素および水銀、リチウム、銅、カドミウム、および他の金属イオンの共有結合をした内部変換剤を有するジアセチレンを合成することが可能である。例えば、TC、PCおよびTC41の-COOH官能基は、リチウムイオンで中和でき、R-C≡C-C≡C-Hg-C≡C-C≡C-Rの合成が報告されているM.SteinbachandG.Wegner,Makromol.Chem.,178,16711977。このようにジアセチレンに組み込まれた水銀原子などの金属原子は、光子および電子の照射によって短波長の放射線を放出しうる。以下の用語は、ジアセチレンの反応性の定義に用いられる。ジアセチレンの重合可能な形態を活性と表す。ジアセチレンが4eVを超えるエネルギー、300nmより短波長を有する放射線で重合可能な場合、放射活性と表される。熱アニーリングによって重合可能な場合、熱活性と表される。ほとんど、または全く重合を示さないジアセチレンの形態は不活性と表される。放射線4eVを超えるエネルギーを有するでほとんど重合を示さない場合、放射不活性と表され、熱アニーリングによって有意に重合可能でない場合、熱不活性と表される。これらの定義の中間の反応性/重合性の性質を有するジアセチレンは、中程度の活性と表される。ジアセチレンの最も好ましい形態は、放射活性が高く、ほとんどまたは全く熱活性を示さないものである。しかしながら、放射活性のジアセチレンは、通常は熱活性も有する。したがって、ジアセチレンの好ましい形態は、高い~中程度の放射活性で、ほとんどまたは全く熱活性がないものである。共結晶化および分子錯体化によって、熱活性が低下し、放射活性が増大しうる。他の方法として、熱反応性を減速させるために造形品を低い温度で保存してもよい。ジアセチレンの重合、および、その後の発色は、放射線の線量速度およびエネルギーに対して独立であることが知られている。低い線量では、発色は線量に対して線形である。ジアセチレンは、通常毒性がない。多くのジアセチレンは、ほとんどまたは全く放射後効果を示さない。ジアセチレンは最も好ましい放射線感受性材料であるが、他の放射線感受性材料もまた本明細書中に記載された手順および設計を用いて前記装置の作成に用いられうる。ImagingSystems,K.I.JacobsonandP.E.Jacobson,JohnWileyandSons,NY1976に記載される放射線感受性材料/製剤もまた、放射線感受性造形品の作成に用いられうる。さらに、例えばAgCl、AgBr、AgIなどのハロゲン化銀、モリブデン酸銀、チタン酸銀、銀メルカプチド、安息香酸銀、シュウ酸銀、およびこれらの混合物;鉄、銅、ニッケル、クロム、および遷移金属などの金属の塩並びに有機、無機、および有機金属錯体、例えばシュウ酸水銀、シュウ酸鉄、塩化鉄、重クロム酸カリウム、塩化銅、酢酸銅、ハロゲン化タリウム、ヨウ化鉛、ニオブ酸リチウム、およびこれらの混合物;芳香族ジアゾ化合物、ジアゾニウム塩の縮重合体、ナフトキノンジアジド、フォトポリマー並びに光伝導性材料もまた、前記装置の作成に好ましい放射線感受性組成物である。本発明の成形前の放射線感受性装置に用いられうる放射線感受性材料の他のおもな群は、例えばニューフクシンシアニド、シアン化ヘキサヒドロキシエチルバイオレットおよびシアン化パラローズアニリン、ロイコクリスタルバイオレット、ロイコマラカイトグリーン並びに塩基性マラカイトグリーンおよび塩基性p-ローズアニリンなどのカルビノール色素並びに米国特許第2,877,169号;第3,079,955号;および第4,377,751号に記載されるもののようなラジオクロミック色素である。これらのラジオクロミック色素、およびpHの変化によって例えば酸などで色が変化する他の色素は、トリクロロエタン、トリクロロ酢酸エチル、塩素化パラフィンおよび塩素化ポリマーなどの有機ハロ化合物のような、照射によって酸を生成する材料と組み合わせて用いられうる。生成した酸は、pH感受性色素と反応し色を変化させる。ジフェニルヨードニウムヘキサフルオロヒ酸塩、および塩化ジフェニルヨードニウムなどのある種のヨードニウム塩は、高エネルギー放射線の照射によってHCl、HF、HBF4およびHASF6などのプロトン酸を生成するJ.Crivello,Chemtech,October1980,page624,TheChemistryofHalides,Pseudohalides,andAzides,S.PataiEd.,JohnWiley,NewYork,1983。本発明者らは、ヨードニウム化合物およびスルホニウム化合物を、ラジオクロミック色素を含むいくつかのpH色素に混合した。スルホニウム、ヨードニウムなどの化合物では、一次光化学反応が超酸を生成し、この超酸が触媒的に用いられて他の酸を生成する。したがって発色が増幅される。このような系は米国特許第6,242,154号およびその参照文献に記載されている。表1に挙げられた多数の色素は、いくつかの選択されたポリマーバインダ並びにハロ化合物トリクロロメチルベンジルアセテート並びにポリ塩化ビニルおよびポリ塩化ビニリデンなどのハロポリマーと混合され、短波長UV光およびX線を照射された。いくつかのpH感受性色素は色を変化させた。これらの色素のいくつかは蛍光色素であり、いくつかは照射によってその蛍光を変化させる。変換剤の用語は、他の物質と錯体をつくるまたはドープされうる、高エネルギーの電離放射線および非電離放射線の両方を照射したとき、散乱、減衰、蛍光、リン光、および変換を含む任意の過程を経由して、同じまたは異なった型のより低いエネルギーの放射線を生成する、任意の材料、物質あるいは混合物に用いられる。無機および有機金属化合物は、高エネルギー放射線を、散乱、吸収、蛍光、リン光などの多くの過程を経てより低いエネルギーの放射線に移動/変換する性能を有するため、変換剤として好ましい。変換剤の選択は、モニターする放射線の型およびエネルギーに依存する。例えば、鉛およびバリウム塩は、X線をモニターするのに良い変換剤であり、ホウ素およびリチウム塩は熱中性子を測定するのに良い変換剤である。高エネルギー放射線が金属に衝突すると、二次電子およびより長波長の他の放射線が放出される。高い原子番号の物質ほどこれらの二次放射線の放出は大きくなる。バリウム塩は、無毒なので特に好ましい。高い原子番号Zを有する、鉛などの元素もまた好ましい。他の変換剤として、亜鉛、スズ、銀、タングステン、モリブデン、白金、金、ヨウ素、および臭素の合金、塩、並びにフリーの金属が挙げられる。得られる像は、変換剤材料を放射線感受性混合物、アンダーコート、トップコート、および好ましくはこれらすべてに組み込むことによって増幅されうる。変換剤は高エネルギーのX線、放射線、電子、および中性子を吸収し、吸収した放射線を低エネルギーの二次電離放射線に変換する。これらの低エネルギーの二次電離放射線およびアルファ粒子などの変換剤によって放出された核粒子は、放射線感受性材料中で反応を開始しうる。二次放射線は、その放射線源に関係なく変換剤材料に吸収され、次にまた放射線感受性材料中で反応を開始させうる三次電離放射線を放出する。二次放射線が電子の場合、エレクトロルミネセンス材料を変換剤として使用することによって像を増幅できる。フィルムなどの薄い造形品の像は、変換剤材料から作製された1つまたは2つのスクリーンと密着させることによってさらに増幅されうる。前記スクリーンは、最も簡単な形態においては、平らな金属ホイル、および/または、通常はより低エネルギーの放射線を放出するラジオルミネセンス、エレクトロルミネセンスまたは蛍光体材料でコートされてもよい。X線像は、4eVを超えるエネルギーを放出する蛍光体をスクリーン材料として用いることによって増幅されうる。長波長UV光を放出する蛍光体材料は、適当なドーパント、ドーパントの量、ドーピング工程によって、より高いエネルギーの放射線を放出させることができる。次にまた放射線感受性材料中の反応を開始させ、それによってさらに像を増幅しうる二次電子を生成するために、スクリーンに適当な電圧がかけられてもよい。有機、無機、および/または有機金属化合物であり、高エネルギー放射線の照射によって300nmより低い波長4eVを超えるエネルギーの放射線を放出する蛍光およびリン光を放出するものを含む任意の材料は、アンダーコート、放射線感受性コート、トップコートおよびスクリーンの変換剤として用いられうる。フィルムの感度を最大にするために、適した変換剤の選択が必要である。高エネルギー放射線を吸収する高い性能を有し、十分に低いエネルギーであるが4eVを超えるエネルギーの高い強度の放射線を放出する変換剤が好ましい。通常カソード/エレクトロルミネセンス材料として知られる物質は、電子と接触するとより低いエネルギーの放射線を放出する材料である。UV光を放出する、またはドーピングによってUV光を放出させうる、ピロリン酸ハフニウムなどのエレクトロルミネセンス蛍光体、並びにジルコニウム、ゲルマニウムおよびケイ素で置換されたエレクトロルミネセンス蛍光体は好ましい蛍光体である。これらの材料は、4eVを超えるエネルギーを有する放射線を放出する場合、二次電子がカソードルミネセンス材料のUVおよびX線放射線の放出を引き起こし、次にジアセチレンの重合を開始させうるため、変換剤としても用いられうる。1nmより短波長の放射線を放出する材料は変換剤として用いられうる。好ましくは300~1nmの範囲のUV放射線を放出するものである。UV放射線はすみやかにジアセチレン官能基に吸収され、ジアセチレンの重合を引き起こす。したがって、好ましい変換剤は、300から100nmの間のエネルギーの放射線を放出しなければならない。蛍光体として一般に知られている材料として、周期表のII~VII族からの蛍光体例えばZnS、ZnCdSおよび希土類蛍光体例えばGd2O2S、Y2O2Sおよび3元素の酸化物蛍光体例えばCaWO3、ZnSiO4が挙げられる。UV光を放出する、バリウム鉛サルフェート、T1、ZrP2O7リン酸ジルコニウムでドープしたナフタレン-ヨウ化ナトリウムなどの変換剤が用いられうる。適切にドープされた蛍光体;例えばバリウムフルオロクロリドおよびオキシ臭化ランタン、テルビウム活性化希土類酸硫化物X2O2S、ここでXはガドリニウム、ランタンまたはイットリウム、GdOS:TbIII;LaOS:TbIII;LaOBr:TbIII;LaOBr:TmIII;BaFCl2:EuII;SrB4O7:Euホウ酸ストロンチウムユーロピウム;BaSi2O5:Pbケイ酸バリウム;CeBaMgAl11O19;ユーロピウムで活性化されたピロリン酸ストロンチウム、ジルコニウム、ゲルマニウム、ケイ素およびハフニウムのリン酸塩;および、活性化されていないまたは活性化されたタンタル酸イットリウムは、短波長UV光を放出しうる。好ましい蛍光体は、短波長UV光例えば300~50nmを放出するものである。中性子のモニターには、高い中性子断面積を有する化合物が好ましい変換剤である。ホウ素の中性子断面は、中性子のエネルギーが増加するにしたがって減少する。天然のホウ素化合物は約20のホウ素-10を有する。アミンはホウ酸と錯体を形成する。ホウ酸BAは、無毒で安価である。変換剤としてホウ素およびリチウム、とくにホウ素を含む造形品は、熱中性子のモニターおよびホウ素中性子捕捉療法に用いられうる。高い中性子断面積を有し、電子およびガンマ線を放出するガドリニウムなどの元素もまた中性子の変換剤として用いられうる。なめらかな表面を有する任意の固体基板は放射線感受性成形製剤のコーティングおよび製膜に用いられうるが、好ましい基板は柔軟で透明なプラスチックフィルム、並びに天然のセルロースおよび合成の例えばタイベックTyvek登録商標などのスパンボンドポリオレフィン紙である。例えばポリエチレン、ポリプロピレン、ポリ塩化ビニル、ポリメチルメタクリレート、ポリウレタン、ナイロン、ポリエステル、ポリカーボネート、ポリ酢酸ビニル、セロファンおよびセルロースのエステルなどのプラスチックフィルムもまた透明基板として用いられうる。アルミニウムなどの金属ホイルもまた用いられうる。最も好ましい基板は、ポリエチレンテレフタレートの5~300ミクロンの厚さのフィルムである。図1の自立フィルム、プラークおよびブロックは基板を必要としない。放射線感受性層と基板フィルムの強い接着が必要である。コーティングがベースフィルムに接着していない場合、通常は砕ける。コーティングの基板への接着を高めるために、ポリエステルベースのフィルムなどの基板および放射線感受性コーティングに接着する性能を有するサブコーティング、アンダーコートまたは下層として知られる薄いコーティングがポリエステルフィルムの上に塗布される。下層の性質/組成は、バインダの性質/組成に依存する。放射線感受性材料を含む層は、バリア材料でコートされてもよい。バリア層の目的は、例えば化学物質の接着層からの拡散、並びに酸素、水、および水蒸気を含む環境からの拡散のような望ましくない化学物質の拡散を最小にすること、並びにUV光などの他の望ましくない放射線の影響も最小にすることである。バリア層は、バインダとして用いられ本明細書中に列挙されるポリマーなどのポリマー層であってもよい。バリア層は、UV吸収剤などの添加剤を含んでもよい。ここに挙げたこれらすべての層の間に、層間のよい接着を得るためにプライム層を塗布してもよい。166、344、4BCMU、PC、TCなどのジアセチレン並びにTCおよびPCのエステルおよびアミドを、例えば、ポリブチレン、ポリメチルメタクリレート、ポリブチルメタクリレート、ポリブチルメタクリレート/イソブチルメタクリレート、ポリエチレン、エチレンアクリル酸共重合体、ポリエチルメタクリレート、ポリエチレン/ビニルアセテート、ポリ、ポリビニルブチラール、ポリビニルブチラール、ポリ塩化ビニル、ポリステアリン酸ビニル、エチレンアクリル酸共重合体、エチレンメタクリル酸共重合体、ポリブタジエン、ポリ酢酸ビニル、エチレンブチルアクリレートカーボンモノオキシド共重合体、ポリo-クレジルグリシジルエーテル-ホルムアルデヒド、エチレン1-ブテン共重合体、エチレンアクリル酸メチル共重合体、ポリエチレン-コ-ビニルアセテート-コ-カーボンモノオキシド、ポリヘキサメチレンアジペート、およびポリヘキサメチレンビニレンなどの溶融ポリマーに溶解した。溶融混合物は、薄膜またはプラークにプレスされて、その後室温まで冷却された。ポリマーおよびジアセチレンに依存して、不透明、半透明、並びに透明の、成形された目的物が得られた。薄膜、プラーク、およびブロックなどの溶融体をキャストした造形品にX線を照射した。ほとんどの造形品は照射によって発色した。ジアセチレンのかわりに他の放射線感受性材料が用いられうる。ほとんどの溶融加工が可能なポリマーは、アセチレンの他の放射線感受性材料として用いられうる。溶融加工のための好ましいポリマーは、半透明または透明の造形品を提供するものである。最も好ましくは、ポリメチルメタクリレート、ポリ塩化ビニル、ポリスチレン、ポリエステル、エチレンアクリル酸共重合体、ポリ酢酸ビニルおよびこれらのコポリマーである。このような溶融加工技術によって作製された造形物の品質保持期間は、本明細書中に列挙した品質保持期間延長剤を加えることで延長することができる。市販のポリマーは、しばしば、性能を向上させるために改質されプラスチック添加剤と混合される。可塑剤は、おもなポリマー添加剤である。可塑剤のおもな用途は、ポリ塩化ビニルPVCおよびそのコポリマーである。可塑剤は、材料通常プラスチックまたはエラストマーに、その柔軟性、加工性、または非必須性を向上させるために組み込まれる物質または材料である。一般に、可塑剤は高沸点の有機液体溶媒または場合によっては有機固体である。一般的な可塑剤は、フタル酸塩、グリコールエーテル、オレイン酸塩、アジピン酸塩、グルタレート、リン酸塩、安息香酸塩、塩素化パラフィン、レシンオレイン酸塩、アゼライン酸塩、炭化水素油、セバシン酸塩、クエン酸塩、イソ酪酸塩、スルホンアミド、エポキシ、ケトン、アビエチン酸塩、トリメリット酸塩およびポリエステルなどのポリマーであるSears,J.Kern,Darby,JosephR.,TheEncylopediaofPlasticzers,JohnWileySons,NewYork,1982およびOBrien,Joseph,ModernPlasticsEncyclopedia,1986~1987,Plasticizer,Page166~168,McGrawHill,1986.。PVCなどのポリマーのマイクロ粒子および可塑剤の混合物を一般にプラスチゾルと表す。多くの溶媒および可塑剤もまた、適切なジアセチレンの結晶化または放射線感受性色素の溶解のために、並びにブロックの透明度およびバインダの可塑化の温度を調節するために、製剤に加えられうる。溶媒および可塑剤の使用は、放射線感受性材料、バインダ、および添加剤の性質並びに濃度などの、いくつかの因子に依存する。本発明者らは、ブトキシ-2-エチルステアレート、ブチロラクトン、フマル酸ジエチル、マレイン酸ジメチル、ジメチルカーボネート、ジオクチルフタレート、エチレングリコールジメチルエーテル、サリチル酸エチル、ポリエチレングリコールジメチルエーテル、プロピレンカーボネート、トリアセチン、ベンジルエーテル、ドデシル-1,2-メチルピロリドン、エトキシエチルアセテート、エチレングリコールジアセテート、トリクロロ酢酸エチル、メチルピロリドン、メチルスルホキシド、異なった分子量のポリエチレングリコール、ジメチルホルムアミド、シクロヘキサン、pジオキサン、テトラヒドロフランおよびp-キシレンなどのいくつかの高沸点溶媒の使用を探索した。好ましい溶媒は、高沸点の溶媒、可塑剤、および液体オリゴマーである。最も好ましい溶媒は、ジオクチルフタレート、エチレングリコールジアセテートおよびサリチル酸エチルである。プラスチゾルの使用は多くの利点を提供する。例えば、プラスチゾルは蒸発させる必要のある溶媒をなくす。プラスチゾルは、部材が溶融加工によって作製される場合、加工温度を下げる。プラスチゾルはまた、プラスチック/バインダをより柔らかく柔軟にする。プラスチゾルはまた、照射の温度の影響を最小にするために役立つ。約0.5~2ミクロンのトップコートスーパーコートとしても知られているは通常コーティングを磨耗に対して耐性にするために塗布される。トップコートは、多くの他の添加剤、例えば1変換剤;ヨウ化鉛およびヨウ化ナトリウムなど;高エネルギー放射線を照射されるとより低エネルギーの放射線を生成し、それによって像を強調することができる;および2UV吸収剤を含みうる。放射線感受性コート、サブコート、およびトップコート中のポリマーは異なっていてもよいが、変換剤材料およびUV吸収剤は用いられるバインダに依存して、同じであっても異なっていてもよい。フィルム線量計はウェット加工を必要としないので、任意の引っかき抵抗性ポリマーもまたトップコートとして用いられうる。保護コートもまた、帯電防止化合物、引っかき抵抗性および反射防止材料などの他の添加剤を含んでもよい。このトップコートは、堅い保護コートを提供するポリウレタン、ポリエポキシ、ポリシロキサン、およびポリアクリルであってもよい。前記線量計は、数か月から数年の品質保持期間を有しなければならない。放射線モニタリング装置または放射線感受性部材が、周囲条件で1か月間の保存の後、0.05以下の光学濃度を示すことが最も好ましい。ジアセチレンおよび本明細書中に記載される他の放射線感受性材料から作製される、X線のモニターのための部材/フィルム/コーティングの品質保持期間は、おもにUV放射線および熱活性に依存する。ジアセチレンの熱活性およびUV活性を制御する方法についての報告はない。本発明者らは、例えば熱安定剤、励起状態のクエンチャー、スカベンジャー、抗酸化剤、活性種の阻害剤、酸素スカベンジャー、活性種の防止剤、UV安定剤、UV反射剤、およびUV吸収剤などの品質保持期間延長剤をジアセチレンの製剤に加えることによってジアセチレンの品質保持期間が延長されうることを発見した。本明細書中で、熱安定剤、活性種のクエンチャー、スカベンジャーラジカルおよび酸素スカベンジャーなど、抗酸化剤、活性種の阻害剤、活性種の防止剤、熱酸化防止剤、光酸化防止剤、ヒドロペルオキシド分解剤、H-供与体、金属不安定化剤、UV安定剤、UV吸収剤、UV反射剤などの化合物が併せてまたは個々に、品質保持期間延長剤として表される。必要な品質保持期間延長剤の量および性質は、ジアセチレン、ジアセチレンの結晶化に用いられる溶媒またはバインダの性質に依存する。品質保持期間延長剤を用いることで、4BCMUなどの多くのジアセチレンの品質保持期間を、室温で数週間から数か月およびほぼ1年まで、並びに太陽光の下では数時間から2,3日まで、延長することができた。必要な品質保持期間延長剤の濃度は、放射線感受性材料の性質、コーティング溶液の作製に用いられる溶媒および非溶媒、分散または溶融混合物、および用いられるバインダなど、多くの因子に依存する。品質保持期間延長剤は、全固体の0.1~約75で用いられうる。5~50の濃度が非常に効果的であることが明らかになった。好ましい範囲は、品質保持期間延長剤が全固体の5~30重量である。ジアセチレンの重合は、ラジカル、ラジカルイオン、およびカルベンなどの活性種による重合開始に起因する。ある種の不純物もまた、しばしばジアセチレンの重合を開始させうる。ジアセチレンの重合を開始させる活性種の生成が、生成が停止された場合、または生成しても破壊された場合、品質保持期間が延長されうる。本発明者らは、フェノール、ポリフェノールおよび置換フェノール、ヒドロキノンおよびそのアルキルヒドロキノン誘導体メチルヒドロキノンなど、カテコール、ピロガロールおよびこれらの誘導体ジ-t-ブチルカテコールなど、ベンゾキノン、クロラニル、塩化鉄、塩化銅、硫黄、およびラジカル阻害剤ジフェニルピクリルヒドラジン、ガルバノキシルおよびトリフェニルフェルダジルなど、芳香族アミンジフェニルアミンなどの重合阻害剤が品質保持期間の延長に用いられうることを見出した。本発明者らはまた、一般に抗酸化剤、酸素スカベンジャー、熱酸化防止剤、光酸化防止剤、ヒドロペルオキシド分解剤、H-供与体、活性種のクエンチャー、金属不安定化剤など、およびこれらの混合物として知られる熱安定剤が、ジアセチレンの品質保持期間の延長に非常に効果的であることを発見した。硫化アルキル、亜リン酸アルキル、芳香族アミン、アルキルフェノール、金属ジチオホスフェート、金属ジチオカルバメート、テトラメチルピペリジンがジアセチレンの品質保持期間を延長するために用いられうる。ブチル化ヒドロキシトルエンBHT、2,3-t-ブチル-4-ヒドロキシアニソール、2,6-ジ-tert-ブチル-4-エチルフェノール、ビスフェノリック、チオビスフェノール、有機亜リン酸塩およびチオエステルが、線量計の抗酸化剤として用いられうる。本発明者らはまた、芳香族アミン、とくに第2級芳香族アミン、および立体障害フェノールが良いH-供与体であり、ジアセチレンの品質保持期間延長剤として用いられうることを発見した。このようなH-供与体の例として、m-キシリレンジアミン、ジフェニルアミン、1,3-ビスアミノメチルシクロヘキサン、1,3-ビス3-アミノメチルフェニル-メチルアミノ-2-プロパノール、1,3-ビスN,N-N-ジグリシジルアミノメチルシクロヘキサンおよびN,N,N,N-テトラグリシジル-m-キシレンジアミンが挙げられる。亜リン酸塩または亜ホスホン酸塩などの三価リンの有機化合物、およびスルフィドなどの硫黄の有機化合物、ジアルキルジチオカルバメートおよびジチオホスフェートの金属塩は、広く用いられるヒドロペルオキシド分解剤である。硫黄ベースのヒドロペルオキシド分解剤の中でも、3,3-チオジプロピオン酸のエステルは重要な役割を果たす。反応の原理は、はじめに生成したスルホキシドのスルフェン酸への熱分解である。スルフェン酸から始まる、後のさまざまな酸化反応はさらなるヒドロペルオキシド分解に貢献し、変換の後の段階では無機スルフェン酸および硫黄酸化物が生成する。生成するすべての酸種は化学量論を超えてROOHを分解しうる。これらのヒドロペルオキシド分解剤もまた、線量計の品質保持期間延長剤として用いられうる。ベンゾフラノンおよびその誘導体のようなラジカルスカベンジャーもまた品質保持期間延長剤として用いられうる。過酸化物の生成を最小にするために、酸素の拡散を最小にすることが重要である。酸素の透過を最小にする高分子材料は、バインダおよび保護コートまたは保護フィルムとして用いられうる。酸素はまた、アミン、フェノール、キノン、アルデヒド、カルボヒドラジン、不飽和有機化合物および還元剤などの酸素スカベンジャーによって除かれうる。酸素スカベンジャーの例として:アルデヒド、ヒドロキシアルキルヒドロキシルアミン、N,N,-ビス-2-ヒドロキシエチルヒドロキシルアミン、N,N-ビス2-ヒドロキシプロピルヒドロキシルアミン、N,N-ビス2-ヒドロキシブチルヒドロキシルアミン、1-アミノピロリジン、1-アミノ-4-メチルピペラジン、アントロン、エラグ酸、アセトアルデヒド、グルタルアルデヒドおよびフルフラールなどのアルデヒド、ヒドロキノン、2,3-ジメチル-1,4-ヒドロキノン、2-tert-ブチルヒドロキノン、カテコール、4-tert-ブチルカテコール、ピロガロール、1,2,4-ヒドロキシベンゼン、没食子酸、没食子酸メチル、没食子酸エチル、没食子酸プロピル、2-アミノフェノール、1,4-ナフトキノン、1,2-ナフトキノン、1,4-ナフトヒドロキノン、1,2-ナフトヒドロキノン、2,6-ナフトキノン、ナフトプルプリン、5,8-ジヒドロ-1,4-ナフトキノン、5,6,7,8-テトラヒドロ-1,4-ナフトキノン、3,4-ジヒドロキシ-1,4-ナフトキノン、4-アミノ-1,2-ナフトキノン、2-アミノ-1,4-ナフトキノン、シクロヘキシルアミン、2-アミノ-2-メチル-l-プロパノール、モノエタノールアミン、ジエタノールアミン、モルフォリン、モノイソプロパノールアミン、ジエチルエタノールアミン、ジエチルプロパノールアミン、ジメチルエタノールアミン、およびジメチルプロピルアミン、ジエチルヒドロキシルアミンDEHA、モルフォリン、メタ重亜硫酸ナトリウム、亜硫酸ナトリウム、ジメチルスルホキシド、2,6-ジt-ブチル-4-メチルフェノールBHT、2,2-メチレン-ビス6-t-ブチル-p-クレゾール、トリフェニルホスファイト、トリスホスファイト、ジラウリルチオジプロピオネート、ビタミンEアルファ-トコフェロール、オクタデシル-3,5,-ジ-tert-ブチル-4-ヒドロキシヒドロシンナメート、テトラキス[メチレン3,5-ジ-tert-ブチル-4-ヒドロキシヒドロシンナメート]メタン、タンニン、および、塩化テトラエチルアンモニウムなどの第4級塩化アンモニウムが挙げられる。本発明者らはこのような酸素スカベンジャーが線量計の品質保持期間の向上に効果的であることを発見した。クエンチャーとして知られる材料は、励起された基からエネルギーを吸収し、これらを、いわば緩和し、それによって有害なフリーラジカルとしての発展を遅らせる。広く用いられるUV安定剤群であるHALSヒンダードアミン光安定剤は部分的にクエンチャーとしてはたらくと考えられている。HALSなどのUV安定剤による抗酸化剤作用は、UV劣化耐性を達成するために広く用いられる。UV吸収剤と異なり、この群の化合物は、材料のUV光照射によって生成した過酸化物およびフリーラジカルと反応し、これらを捕捉し、それによってその有害な影響を中和する。本発明者らは、HALSもまた、品質保持期間の延長に効果的であることを見出した。ポリ[4,4-メチレンビスフェニルイソシアネート-アルト-1,4-ブタンジオール/ポリエチレングリコール-コ-プロピレングリコール/ポリカプロラクトン]、ポリ[N,N-ビス2,2,6,6-テトラメチル-4-ピペリジニル-1,6-ヘキサンジアミン-コ-2,4-ジクロロ-6-モルフォリノ-1,3,5-トリア、1,5,8,12-テトラキス[4,6-ビスN-ブチル-N-1,2,2,6,6-ペンタメチル-4-ピペリジルアミノ-1,3,5-トリアジン-2-イル]-1,5,8,12-テトラアザドードおよび5,5-メチレンビス2-ヒドロキシ-4-メトキシベンゾフェノンなどのUV安定剤またはクエンチャーもまた線量計に用いられうる。紫外放射線は波長で3つの群に分けられる。UVC290nm以下、UVB290~320nm、およびUVA320~400nmである。ジアセチレンは、置換基に依存して、程度の差はあっても、すべてのUV光を照射されたとき発色する。前記ジアセチレンおよびそれから作製される部材は、UV吸収剤およびUV安定剤を前記部材に組み込むことによって、またはUV吸収ポリマーを有するコートを塗布することによって、保護されうる。ポリスチレン、ポリエチレンテレフタレート、芳香族ポリウレタンおよびポリビス-フェノールカルボネートのような芳香族ポリマーは、よいUV吸収剤である。UV吸収性能は、適当なUV吸収剤を加えることでさらに高められ、広げられうる。例えばベンゾフェノンヒドロキシベンゾフェノン、ベンゾトリアゾールヒドロキシベンゾトリアゾール、安息香酸塩、オキサニリドおよびサリチル酸塩などはUV吸収剤として広く用いられている。本発明者らは、UV吸収ポリマー、UV吸収剤およびUV安定剤の使用が品質保持期間の向上に非常に効果的であることを発見した。微粉末化したミクロンからサブミクロンのサイズまで酸化チタン、酸化鉄、および酸化亜鉛もまたUV吸収剤として用いられうる。本発明者らは、例えば酸化亜鉛、酸化スズおよび二酸化チタンのナノ粒子が非常に効果的なUV吸収剤であることを発見した。UV吸収剤の例として、ベンズアミド、ベンゾフェノンヒドラゾン、3,3,4,4-ベンゾフェノンテトラカルボン酸二無水物、ベンゾトリアゾール、2,2-ビフェノール、4,4-ビフェノール、ビスフェノールA、2-2H-ベンゾトリアゾール-2-イル-4-メチルフェノール、クマリン、p-メトキシケイ皮酸エチルヘキシル、サリチル酸2-エチルヘキシル、オキシベンゾン、p-アミノ安息香酸、その誘導体、ナフタレンジカルボン酸のジエステルおよび/またはポリエステル、ケイ皮酸塩、サリチル酸塩サリチル酸メチル、アントラニル酸メンチルなどのアントラニル酸塩、2-エチルヘキシル-2-シアノ-3,3-ジフェニルアクリレート、2-フェニル-ベンズイミダゾール-5-スルホン酸、トリオレイン酸ジガロイル、3-4-メチルベンジリデンカンファー、4-イソプロピルジベンゾイルメタン、ブチルメトキシジベンゾイルメタン、2-エチル-2-シアノ-3,3-ジフェニルアクリレート、クペロン、サリチル酸エチル、ヒドロキシメトキシベンゾフェノン、ヒドロキシベンゾフェノン、ヒドロキシケイ皮酸、スルホサリチル酸、テトラヒドロキシベンゾフェノン、フルオレセイン、ファストブルーBB、フェノチアジン、4-ニトロフェノール、7-ヒドロキシ-4-メチルクマリン、2-2H-ベンゾトリアゾール-2-イル-4-1,1,3,3-テトラメチルブチルフェノール、2-2H-ベンゾトリアゾール-2-イル-4,6-ジ-tert-ペンチルフェノール、ポリ2-4-ベンゾイル-3-ヒドロキシフェノキシエチルアクリレート、2-tert-ブチル-6-5-クロロ-2H-ベンゾトリアゾール-2-イル-4-メチルフェノール、2-2H-ベンゾトリアゾール-2-イル-4,6-ビス1-メチル-1-フェニルエチルフェノール、2,2-メチレンビス[6-2H-ベンゾトリアゾール-2-イル-4-1,1,3,3,-テトラメチルブチルフェノール]、2-2H-ベンゾトリアゾール-2-イル-6-ドデシル-4-メチルフェノール、2-フェニル-5-ベンズイミダゾールスルホン酸、2-2-ヒドロキシ-5-オクチルペンチルベンゾトリアゾール、3,4-ジアミノベンゾフェノン、2,4-ジヒドロキシベンゾフェノン、3,5-ジヒドロキシ安息香酸、2,2-ジヒドロキシ-4,4-ジメチルベンゾフェノン、2,2-ジヒドロキシ-4-メトキシベンゾフェノン、2,3-ジヒドロキシナフタレン、ジフェニルアミン、ジ-tert-ブチル-4-メチルフェノール、4-ヒドロキシベンゾフェノン、2-ヒドロキシ-4-メトキシベンゾフェノン、2-ヒドロキシ-4-n-オクチルオキシベンゾフェノン、没食子酸ラウリル、フェニルヒドロキノン、4,4-1,4-フェニレンジイソプロピリジンビスフェノール、4,4-1,3-フェニレンジイソプロピリジンビスフェノール、サリチルアニリド、2,2,4,4-テトラヒドロキシベンゾフェノン、2,3,4-トリヒドロキシベンゾフェノン、トリメチルヒドロキノン、および1,1,1-トリス4-ヒドロキシフェニルエタンが挙げられる。UV吸収剤およびUV安定剤はジアセチレンを含む活性層に加えられてもよく、活性層はUV吸収剤およびUV安定剤でコートされてもよい。UV吸収剤およびUV安定剤の混合物を用いてもよい。線量計の品質保持期間は、バインダ、バリア層、およびトップ層にUV反射剤を組み込むことで延長されうる。線量計は、多重UV反射層を有することによってもUV光から保護されうる。本発明者らは、平らなホログラフィックおよびダイクロイックフィルム並びに偏光板もまた、UV光の影響の低減に有効であることを発見した。本発明者らは、これらのアプローチがUV光の影響を最小にするのに有効であることを発見した。ある種の無機材料をスパッタコーティングすることによって表面をUV反射性にすることができる。UV反射層は、有機ケイ素化合物米国特許第6,486,338号およびコレステリック液晶ポリマー米国特許第5,827,449号および第6,159,454号から得ることができる。aキラル基としてジアンヒドロヘキシトール誘導体を含む液晶オルガノシロキサン、およびb対応する液晶オルガノシロキサンと同じらせん性を有するキラルモノマー添加剤を含む、400nm以下のピッチのコレステリック相を有する液晶材料が用いられうる。米国特許第6,498,683号および第6,531,230号に記載される多層ポリマーフィルム並びに他の光学体もまたUV光からの保護を提供する。多くの化合物が蛍光性である。これらは良いUV吸収剤である。これらはUV光を吸収しより長波長の光を放出する。線量計の品質保持期間を延長するためのUV吸収剤として用いられうる、多数の蛍光化合物がある;クマリン、ローダミン、アクリジン、クメストロール、フルオレセイン、ピレン、スチルベン、レゾルフィン、エオシン、キサンタン、ナフタルイミド、およびポリメチンは、線量計をUV/太陽光から保護するために用いられうる蛍光化合物のおもな群である。蛍光プローブとして広く知られる以下の化合物が用いられうる:2-ヒドロキシビフェニル、フルラム、フルオレセインアミン、アントラセン、1,2-ビス2-アミノフェノキシエタン-N,N,N,N-四酢酸四ナトリウム塩、フェナントレン、アントラセン-9-カルボン酸、フタルジアルデヒド、フタルジアルデヒド、2,7-ジクロロフルオレセインジアセテート、1-エチルナフタレン、9-フルオレニルメチルカルバゼート、トリフェニレン、ナフタレン、フェナントリジン、クマリン、ジヒドロフルオレセインジアセテート、p-ターフェニル、3-4-ヒドロキシフェニルプロピオン酸、1,2-ビス2-アミノフェノキシエタン-N,N,N,N-四酢酸、1-アルギニン-4-メチル-7-クマリニルアミド塩酸、トリオキサレン、p-クォーターフェニル、56-カルボキシフルオレセインジアセテートN-スクシンイミジルエステル、フルオレセインジアセテート、56-カルボキシフルオレセインジアセテート、56-カルボキシ-2,7-ジクロロフルオレセインジアセテートn-スクシンイミジルエステル、2-エチルナフタレン、2,5-ジフェニルオキサゾール、4-ニトロフェニルリン酸二ナトリウム塩、4-ニトロフェニルリン酸二ナトリウム塩、4-ニトロフェニルリン酸二ナトリウム塩、5-メトキシソラレン、3,3-ジメチル-2-4-ジメチルアミノスチリル-1-オクタデシルインドリウムパークロレート、4-メチルウンベリフェリルパルミテート、4-メチルウンベリフェリルエナンテート、4-メチルウンベリフェリルオレアート、4-メチルウンベリフェリルアセテート、4-メチルウンベリフェリルアセテート、4-メチルウンベリフェリルブチレート、4-メチルウンベリフェリル-n-アセチル-アルファ-d-ノイラミン酸ナトリウム塩二水和物、N,N-ビスサリチリデンエチレンジアミン、4-メチルウンベリフェリル-ベータ-d-ガラクトピラノシド、4-メチルウンベリフェリル-ベータ-d-グルクロニド三水和物、4-メチルウンベリフェリル-ベータ-d-グルコピラノシド、4-メチルウンベリフェリル-n-アセチル-ベータ-d-グルコサミニド二水和物、4-メチルウンベリフェリル-アルファ-d-グルコピラノシド、4-メチルウンベリフェリル-アルファ-d-ガラクトピラノシド、8-ノナノイルオキシピレン-1,3,6-トリスルホン酸三ナトリウム塩、6-p-トルイジノ-2-ナフタレンスルホン酸、6-p-トルイジノ-2-ナフタレンスルホン酸ナトリウム塩、4-メチルウンベリフェリルホスフェート、4-メチルウンベリフェリルホスフェート二ナトリウム塩、2-ナフトール、7-ヒドロキシ-4-メチル-21H-キノロン、塩キニーネ二水和物、カルセインブルー、N-スクシンイミジル-7-ヒドロキシ-4-クマリニルアセテート、塩酸4-メチルウンベリフェリル-4-グアニジノベンゾエート一水和物、7-エトキシクマリン、4-ヘプタデシルウンベリフェロン、グルタリル-l-フェニルアラニン-4-メチル-7-クマリニルアミド、4-トリフルオロメチルウンベリフェリル-ベータ-d-グルコピラノシド、4-トリフルオロメチルウンベリフェリル-ベータ-d-ガラクトピラノシド、ウンベリフェロン、l-アラニン-4-メチル-7-クマリニルアミドトリフルオロアセテート、3,4-ジメチルウンベリフェロン、塩酸l-ロイシン-4-メチル-7-クマリニルアミド、N-スクシンイミジル-7-ヒドロキシ-4-メチル-3-クマリニルアセテート、ホタルルシフェリンナトリウム塩、ホタルルシフェリン、トランス、トランス-1,4-ジフェニル-1,3-ブタジエン、4-ベンジルアミノ-7-ニトロベンゾフラザン、4-ブロモメチル-7-メトキシクマリン、1,4-ジアセトキシ-2,3-ジシアノベンゼン、7-メトキシ-4-メチルクマリン、7-エトキシ-4-メチルクマリン、3-カルボキシウンベリフェリル-ベータ-d-ガラクトピラノシド、1-ナフトール、2-1-ナフチル-5-フェニルオキサゾール、1,5-ジアミノナフタレン、4-メチルウンベリフェリル-N,N-ジアセチル-ベータ-d-キトビオシド一水和物、3-カルボキシウンベリフェリル-ベータ-d-ガラクトピラノシドN-スクシンイミジルエステル、3-2-ベンゾチアゾリルウンベリフェロン、3-フェニルウンベリフェリルホスフェートヘミピリジン塩、7-エトキシ-4-トリフルオロメチルクマリン、2-4,4,4-トリフルオロアセトアセチルナフタレン、7-メトキシ-4-トリフルオロメチルクマリン、4-メチルウンベリフェリルサルフェートカリウム塩、ダンシルカダベリン、9,10-ビス-N-2-ジメチルアミノエチルメチルアミノメチルアントラセンビス-塩化亜鉛錯体、11-5-ジメチルアミノナフタレン-1-スルホニルアミノウンデカン酸、ソラレン、ダンシルヒドラジン、N-ヨードアセトアミノエチル-1-ナフチルアミン-5-スルホン酸、4-クロロ-7-ニトロベンゾフラザン、4-クロロ-7-ニトロベンゾフラザン、4-クロロ-7-ニトロベンゾフラザン、ダンシル-1-チロシル-1-バリル-グリシントリフルオロアセテート、3-ダンシルアミノフェニルボロン酸、ビスベンズイミド、3-フェニルウンベリフェロン、4-メチルウンベリフェリル-N,N,N-トリアセチル-ベータ-キトトリオシド、ビスベンズイミド、7-メトキシクマリン、1-メチルピレン、2-4-ヨードアセトアミドフェニル-6-メチルベンゾチアゾール、キサントキシン、6,7-ジエトキシ-4-メチルクマリン、2,3-ジアミノナフタレン、1-ピレン酪酸、4,4-ジイソチオシアネートスチルベン-2,2-ジスルホン酸二ナトリウム塩、6-1-ピレニルヘキサン酸、1-ピレンドデカン酸、1-ピレンデカン酸、7-ヒドロキシクマリン-3-カルボン酸、ピレン-1-カルボン酸、4-ジメチルアミノ-1-ナフチルイソチオシアネート、硫酸キニーネ二水和物、6-メトキシ-1-3-スルホプロピルキノリニウム一水和物、ピレン-1-スルホン酸ナトリウム塩、ピレン-1-カルボキシアルデヒド、3-ブロモメチル-7-メトキシ-1,4-ベンゾオキサジン-2-オン、キニーネ無水物、2-アミノ-5-6-カルボキシインドール-2-イルフェノール-N,N,O-四酢酸カリウム塩、4-6-メチル-2-ベンゾチアゾリルフェニルイソシアネート、4-メチルウンベリフェリル-アルファ-d-マンノピラノシド、3-2-ベンゾオキサゾリルウンベリフェリルオクタノエート、2-2-アミノ-5-メチルフェノキシメチル-6-メトキシ-8-アミノキノリン-N,N,N,N-四酢酸テトラキスアセトキシメチルエステル、コレステリルピレン-l-カルボキシレート、1,6-ジフェニル-1,3,5-ヘキサトリエン-4-プロピオン酸、6,7-ジメトキシ-4-トリフルオロメチルクマリン、3-2-ベンゾオキサゾリルウンベリフェリルアセテート、n-ヘキサデシルピレン-1-スルホンアミド、1,6-ジフェニル-1,3,5-ヘキサトリエン、7-アミノ-4-メチル-3-クマリニル酢酸、ピレン、フタロシアニン、フタロシアニン、7-アミノ-4-メチルクマリン、4-ブロモメチル-6,7-ジメトキシクマリン、ジヒドロエチジウム、1-エトキシカルボニルメチル-6-メトキシキノリニウムブロミド、1,6-ジフェニル-1,3,5-ヘキサトリエン-4-トリメチルアンモニウムトシレート、5-ジメチルアミノナフタレン-1-スルホニルフルオリド、1,8-ジアミノナフタレン、8-アミノナフタレン-1,3,6-トリスルホン酸二ナトリウム塩、1,4-ビス5-フェニル-2-オキサゾリルベンゼン、N-スクシンイミジル-7-メトキシクマリン-3-カルボキシレート、7-ヒドロキシ-n-オクタデシルクマリン-3-カルボキサミド、4-4-ジメチルアミノスチリル-1-オクタデシルピリジニウムパークロレート、4-クロロ-7-スルホベンゾフラザンアンモニウム塩、3-オクタデカノイルウンベリフェロン、7-メトキシクマリン-3-カルボン酸、7-ヒドロキシ-4-メチル-3-クマリニル酢酸、6,7-ジヒドロキシ-4-メチルクマリン、アントラセン-9-カルボニルシアニド、ヒドロキシスチルバミジン-ビス-メタンスルホネート、N,N-ジメチル-6-プロピオニル-2-ナフチルアミン、フラ-2、N,N-ジメチル-6-ドデカノイル-2-ナフチルアミン、6,8-ジアセトオキシピレン-1,3-ジスルホン酸二ナトリウム塩、2-4-ジメチルアミノスチリル-3-オクタデシルベンゾチアゾリウムパークロレート、7-ヒドロキシ-4-クマリニル酢酸、6,7-ジヒドロキシ-4-トリフルオロメチルクマリン、8-ヘキサデカノイルオキシピレン-1,3,6-トリスルホン酸三ナトリウム塩、8-ドデカノイルオキシピレン-1,3,6-トリスルホン酸三ナトリウム塩、コレステリルアントラセン-9-カルボキシレート、5,6-ベンゾクマリン-3-カルボニルクロリド、3-アセチルウンベリフェロン、5-ジメチルアミノナフタレン-1-スルホニルクロリド、8-アニリノナフタレン-1-スルホン酸アンモニウム塩、4-メチルウンベリフェロンベータ、11-ピレン-1-スルホニルアミノウンデカン酸、3,3-ジエチルチアカルボシアニンヨージド、モノクロロビマン、トランス-4-ヒドラジノ-2-スチルバゾールジヒドロクロリド、3,6,8-トリスジメチルアミノスルホニル-1-ピレニルホスフェートピリジン塩、1-4-メトキシフェニル-6-フェニルヘキサトリエン、9,10-アントラセンジイル-ビス-メチレン-ジマロン酸、12-アントラセン-9-カルボニルオキシステアリン酸、8-オレオイルオキシピレン-1,3,6-トリスルホン酸三ナトリウム塩、8-オクタノイルオキシピレン-1,3,6-トリスルホン酸三ナトリウム塩、8-ブチリルオキシピレン-1,3,6-トリスルホン酸三ナトリウム塩、8-ブチリルオキシ-N,N,N,N,N,N-ヘキサメチルピレン-1,3,6-トリスルホンアミド、12-オキソ-12-1-ピレニルドデカン酸、4-トリフルオロメチルウンベリフェロン、6,7-ジヒドロキシ-4-クマリニル酢酸、3,3-ジオクチルチアカルボシアニンヨージド、7-オクタデシルオキシ-3-3-3-スルホプロピル-2-ベンゾチアゾリリオクマリン、3-2-ベンゾチアゾリル-7-オクタデシルオキシクマリン、3-メチル-2-7-オクタデシルオキシ-3-クマリニルベンゾチアゾリウムメトサルフェート、8-テトラデシルオキシピレン-1,3,6-トリスルホン酸三ナトリウム塩、ジブロモビマン、8-アセトキシ-N,N,N,N,N,N-ヘキサメチルピレン-1,3,6-トリスルホンアミド、n-7-ジメチルアミノ-4-メチル-3-クマリニルマレイミド、7-ジエチルアミノクマリン-3,4-ジカルボン酸、モノブロモビマン、N-l-ロイシル-2-アミノアクリドン、N-s-ベンジル-l-システイニル-2-アミノアクリドン、n-n-スクシニル-1-フェニルアラニル-2-アミノアクリドン、n-n-グルタリル-1-フェニルアラニル-2-アミノアクリドン、n-n-トシル-l-フェニルアラニル-2-アミノアクリドン、ベンゾフルオランテン、ペリレン、オクタデシル-7-ヒドロキシクマリン-3-カルボキシレート、8-ヘキサデシルオキシピレン-1,3,6-トリスルホン酸三ナトリウム塩、8-ドデシルオキシピレン-1,3,6-トリスルホン酸三ナトリウム塩、8-ヒドロキシピレン-1,3,6-トリスルホン酸三ナトリウム塩、7-アセトキシ-1-メチルキノリニウムヨージド、8-オクタデシルオキシピレン-1,3,6-トリスルホン酸三ナトリウム塩、8-デシルオキシピレン-1,3,6-トリスルホン酸三ナトリウム塩、8-メトキシピレン-1,3,6-トリスルホン酸三ナトリウム塩、1-4-ニトロフェニル-6-フェニルヘキサトリエン、6,8-ジヒドロキシピレン-1,3-ジスルホン酸二ナトリウム塩、7-ヒドロキシ-1-メチルキノリニウムヨージド、プロトポルフィリン、プロトポルフィリン-ジメチルエステル、7-ジエチルアミノクマリン-3-カルボン酸、N-スクシンイミジル-3-2-ベンゾチアゾリルウンベリフェロン-4-カルボキシレート、3-5-クロロ-2-ベンゾオキサゾリル-4-シアノウンベリフェリルホスフェートピリジン塩、チオフラビン、10-3-スルホプロピルアクリジニウムベタイン、10-3-スルホプロピルアクリジニウムベタイン、3-5-クロロ-2-ベンゾオキサゾリル-4-シアノウンベリフェロン、N-スクシンイミジル-7-ヒドロキシクマリン-3-カルボキシレート、7-ジエチルアミノクマリン-3-カルボヒドラジド、8-ベータ-d-ガラクトピラノシルオキシ-N,N,N,N,N,N-ヘキサメチルピレン-1,3,6-トリスルホンアミド、アクチノマイシン、2-4-ジメチルアミノスチリル-3-メチルベンゾアゾリウムパークロレート、8-アミノピレン-1,3,6-トリスルホン酸三ナトリウム塩、2-アミノアクリドン、フェナジン、ルシファーイエロージカリウム塩、ルシファーイエロージリチウム塩、ルシファーイエロージリチウム塩、N-スクシンイミジル-7-ジエチルアミノクマリン-3-カルボキシレート、7-ジエチルアミノクマリン-3-カルボニルアジド、8-イソチオシアネートピレン-1,3,6-トリスルホン酸三ナトリウム塩、9-2-カルボキシ-2-シアンビニル-ジュロリジン-N-スクシンイミジルエステル、9-2,2-ジシアンビニル-ジュロリジン、9-2-カルボキシ-2-シアンビニル-ジュロリジン、4-ニトロ-4-オクタデシルアミノスチルベン、4-ジオクタデシルアミノ-4-ニトロスチルベン、プロフラビンヘミサルフェート二水和物、3-2-ベンゾチアゾリル-7-ジエチルアミノクマリン-4-カルボン酸、ベンゾニンヒドリン一水和物、8-ヒドロキシピレン-1,3,6-トリスルホン酸三ナトリウム塩、N,N-ジメチル-9,9-ビアクリジニウムジニトレート、N,N-ジメチル-9,9-ビアクリジニウムジニトレート、トリス4,7-ジフェニルフェナントロリンルテニウムiiビス-錯体、3-2-ベンゾチアゾリル-7-ジエチルアミノクマリン、2-4-ジメチルアミノスチリル-1-メチルキノリニウムヨージド、11-7-ニトロベンゾフラザン-4-イルアミノウンデカン酸、6-7-ニトロベンゾフラザン-4-イルアミノヘキサン酸、12-7-ニトロベンゾフラザン-4-イルアミノドデカン酸、レゾルフィン-ベータ-d-ガラクトピラノシド、レゾルフィンホスフェートピリジン塩、レゾルフィン-ベータ-d-グルコピラノシド、4-フルオロ-7-ニトロベンゾフラザン、1,3-ジエチル-4,2-キノリルチアシアニンヨージド、塩酸ドキソルビシン、4-4-ジペンタデシルアミノスチリル-1-メチルピリジニウムヨージド、2-4-ジエチルアミノスチリル-1-メチルピリジニウムヨージド、ジミジウムブロミド、エチジウムブロミド溶液、エチジウムブロミド、エチジウムブロミド、エチジウムブロミド、フルオレセイン-56-カルボキサミドカプロン酸、2,7-ビス2-カルボキシエチル-56-カルボキシフルオレセイン、プロピジウムヨージド、2-4-ジメチルアミノスチリル-1-メチルピリジニウムヨージド、3,3-ジヘプチルオキサカルボシアニンヨージド、3,3-ジエチルオキサカルボシアニンヨージド、3,3-ジプロピルオキサカルボシアニンヨージド、3,3-ジペンチルオキサカルボシアニンヨージド、3,3-ジオクタデシルオキサカルボシアニンパークロレート、3,3-ジヘキシルオキサカルボシアニンヨージド、3,3-ジブチルオキサカルボシアニンヨージド、4-4-ジエチルアミノスチリル-1-メチルピリジニウムヨージド、フルオレセインイソチオシアネートデキストラン、56-カルボキシフルオレセイン、フルオレセインナトリウム、フルオレセイン遊離酸、フルオレセイン-56-カルボキサミドカプロン酸n-スクシンイミジルエステル、フルオレセインイソチオシアネートデキストラン、フルオレセインイソチオシアネートデキストラン、5-カルボキシ-フルオレセインn-スクシンイミジルエステル、5-カルボキシ-フルオレセイン、6-カルボキシフルオレセイン、6-カルボキシ-フルオレセインN-スクシンイミジルエステル、フルオレセイン-5-チオセミカルバジド、5-ヨードアセトアミドフルオレセイン、エチジウムホモダイマー、10-ドデシルアクリジンオレンジブロミド、10-オクタデシルアクリジンオレンジブロミド、カルセイン二ナトリウム塩、10-ノニルアクリジンオレンジブロミド、フルオレセイン酢酸第二水銀、ローダミン110クロリド、N-オクタデシルフルオレセイン-5-チオ尿素、フルオ3、56-カルボキシ-2,7-ジクロロフルオレセイン、3-2-ベンゾオキサゾリル-4-シアノウンベリフェロン、9-2-カルボキシフェニル-6-ジメチルアミノ-3-キサンテノンサルフェート、ローダミン16パークロレート、エオシン、ローダミン5-34-アミノカルボニル-43-カルボキシベンゼンスルホニルフルオリド、ローダミンB5-34-アミノカルボニル-43-カルボキシベンゼンスルホニルフルオリド、エオシンイエローイッシュ、5,10,15,20-テトラキス1-メチル-4-ピリジニオポルフィリンテトラトルエン-4-スルホネート、エオシン5-イソチオシアネート、ローダミン19パークロレート、ローダミン6G、ローダミン6Gテトラフルオロボレート、ローダミン800、3,3-ジオクタデシルチアカルボシアニンパークロレート、レゾルフィンブチレート、レゾルフィンアセテート、56-カルボキシテトラメチルローダミンN-スクシンイミジルエステル、56-カルボキシテトラメチルローダミンN-スクシンイミジルエステル、56-カルボキシテトラメチルローダミン、テトラメチルローダミンBイソチオシアネート、ローダミンBイソチオシアネート、6-カルボキシ-テトラメチルローダミンN-スクシンイミジルエステル、5-カルボキシ-テトラメチルローダミンN-スクシンイミジルエステル、6-カルボキシ-テトラメチルローダミン、5-カルボキシ-テトラメチルローダミン、n-オクタデカノイル-ナイルブルー、ストレプトアビジン-B-フィコエリトリン、ビオチン-B-フィコエリトリン、1,1-ジオクチル-3,3,3,3-テトラメチルインドカルボシアニンヨージド、3,3-ジヘキシルチアカルボシアニンヨージド、1,1-ジヘキシル-3,3,3,3-テトラメチルインドカルボシアニンヨージド、ベンガルローズb、テトラメチルローダミンメチルエステルパークロレート、1,1-ジプロピル-3,3,3,3-テトラメチルインドカルボシアニンヨージド、1,1-ジペンチル-3,3,3,3-テトラメチルインドカルボシアニンヨージド、1,1-ジブチル-3,3,3,3-テトラメチルインドカルボシアニンヨージド、テトラメチルローダミンエチルエステルパークロレート、2-4-ジメチルアミノスチリル-1-オクタデシルピリジニウムパークロレート、1,1-ジオクタデシル-3,3,3,3-テトラメチルインドカルボシアニンパークロレート、ローダミンB、ローダミンBオクタデシルエステルパークロレート、メロシアニン540、3,3-ジプロピルチアカルボシアニンヨージド、スルホローダミンb5-酸フルオリド、3,3-ジペンチルチアカルボシアニンヨージド、1,1-ジエチル-3,3,3,3-テトラメチルインドカルボシアニンヨージド、3,3-ジブチルチアカルボシアニンヨージド、スルホローダミンB2-酸フルオリド、3,3-ジヘプチルチアカルボシアニンヨージド、スルホローダミンB酸クロリド、スルホローダミンBモノナトリウム塩、ローダミン101、56-カルボキシ-x-ローダミン、スルホローダミンQ5-酸フルオリド、6-カルボキシ-X-ローダミン-N-スクシンイミジルエステル、5-カルボキシ-x-ローダミン-n-スクシンイミジルエステル、5-カルボキシ-X-ローダミン5-ROX、6-カルボキシ-X-ローダミン6-Rox、56-カルボキシ-X-ローダミンN-スクシンイミジルエステル、3,3-ジエチルオキサジカルボシアニンヨージド、スルホローダミンQ2-酸フルオリド、スルホローダミン101酸クロリド、スルホローダミン101遊離酸、ナフトフルオレセイン、ビオチン-c-フィコシアニン、クレジルバイオレットパークロレート、56-カルボキシナフトフルオレセインN-スクシンイミジルエステル、オクタエチルポルフィン、アズールA、フルオレセントレッド646、フルオレセントレッド646、フルオレセントレッド646、1,1-ジオクタデシル-3,3,3,3-テトラメチルインドジカルボシアニンパークロレート、メソテトラフェニルポルフィリン、アズールB、3,3-ジプロピルチアジカルボシアニンヨージド、3,3-ジエチルチアジカルボシアニンヨージド、4,5-ベンゾ-5-n-スクシンイミジル-オキシカルボニル-メチル-1-エチル-3,3,3,3-テトラメチル-1-4-スルホブチルインドジカルボシアニン、4,5-ベンゾ-5-インドアセトアミノメチル-1,3,3,3,3-ペンタメチル-l-4-スルホブチルインドジカルボシアニン、1,1-ビス4-スルホブチル-11-4-イソチオシアネートフェニルチオ-3,3,3,3-テトラメチル-10,12-トリメチレンインドトリカルボシアニンモノナトリウム塩、3,3-ジエチルオキサトリカルボシアニンヨージド、3,3-ジエチルチアトリカルボシアニンヨージド、2,5-ビス4-ビフェニリル-1,3,4-オキサジアゾール、無水1-ナフチル酢酸、5-ジメチルアミノナフタレン-1-スルホンアミド、無水ジフェニルマレイン酸、カルバゾール-9-カルボニルクロリド、n-3-フルオランチルマレイミド、n-4-2-ベンズイミダゾリルフェニルマレイミド、6-ヒドロキシ-2-ナフチルジスルフィド、2-2-アミノ-5-メチルフェノキシメチル-6-メトキシ-8-アミノキノリン-N,N,N,N-テトラ酢酸テトラカリウム塩、1,2-フェニレンジアミンジヒドロクロリド、1,2-フェニレンジアミン、1,2-フェニレンジアミン、2-4-マレイミドフェニル-6-メチルベンゾチアゾール、メソ-1,2-ビス4-メトキシフェニルエチレンジアミン、N-l-ピレニルマレイミド、1,2-ジアセチルベンゼン、4,6-ジアミジノ-2-フェニルインドールジヒドロクロリド、4-メチルウンベリフェリル-アルファ-1-フコピラノシド、イソニコチンヒドラジド、4-ヒドロキシベンズヒドラジド、9-クロロメチル-アントラセン、4-メチルウンベリフェリル-ベータ-d-ラクトシド、ジフェニルボリン無水物、4,5-メチレンジオキシ-1,2-フェニレンジアミンジヒドロクロリド、マロンアミド、Z-グリシル-l-プロリン-4-メチル-7-クマリニルアミド、1,3-シクロヘキサンジオン、8-エトキシ-N,N,N,N,N,N-ヘキサメチルピレン-1,3,6-トリスルホンアミド、4-トリフルオロメチルウンベリフェリルホスフェート二ナトリウム塩、4-トリフルオロメチルウンベリフェリルエナンテート、4-トリフルオロメチルウンベリフェリルオレアート、7-フルオロベンゾフラザン-4-スルホン酸アンモニウム塩、4-トリフルオロメチルウンベリフェリルブチレート、2-メトキシ-2,4-ジフェニル-32h-フラノン、4-トリフルオロメチルウンベリフェリルアセテート、8-メトキシ-N,N,N,N,N,N-ヘキサメチルピレン-1,3,6-トリスルホンアミド、8-アセトオキシピレン-1,3,6-トリスルホン酸三ナトリウム塩、4-ヒドラジノ-7-ニトロベンゾフラザン、56-カルボキシ-2,7-ジクロロフルオレセインジアセテート、4,5-ビスN,N-ジカルボキシメチルアミノメチルフルオレセイン、2,7-ビス2-カルボキシエチル-56-カルボキシフルオレセインテトラキスアセトメチルエステル、フルオレセインジラウレート、フルオレセインジブチレート、フルオレセインジアセテート-5-イソチオシアネート、56-カルボキシエオシンジアセテート、5-マレイミド-エオシン、ナフトフルオレセインジアセテート、56-カルボキシナフトフルオレセインジアセテートN-スクシンイミジルエステル、4-ジメチルアミノ-4-ニトロスチルベン、1,4-ビス2-メチルスチリルベンゼン、1,4-ビス4-メチル-5-フェニル-2-オキサゾリルベンゼン、2-4-ビフェニリル-5-フェニル-1,3,4-オキサジアゾール、2-4-tert-ブチルフェニル-5-4-ビフェニリル-1,3,4-オキサジアゾール、2-p-トリルベンゾオキサゾール、2-4-ビフェニリル-6-フェニルベンゾオキサゾール、4-ヒドロキシクマリンおよび2,5-ジフェニル-1,3,4-オキサジアゾール。同様に、蛍光増白剤は、また通常は光増白剤として知られているが、線量計の品質保持期間を延長するためのUV吸収剤として用いられうる。スチルベンおよびベンゾオキサゾールの誘導体などの蛍光増白剤は、みかけの明るさまたは白さを向上させるために紫外放射線を可視光に変換することによって、可視領域のみかけの光反射率を向上させるために布地または紙に加えられる物質である。色指数C.I.が、C.I.24、C.I.31、C.I.33、C.I.71、C.I.85、C.I.113、C.I.140、C.I.184、C.I.199、C.I.199、C.I.199:1、C.I.199:1、C.I.199:1、C.I.220、C.I.220、C.I.351、C.I.367、C.I.378の蛍光増白剤が用いられうる。アミノ-アニリノ-トリアジルスチルベン、4-4-ジアミノスチルベン-2-2-ジスルホン酸、4-4-ジニトロスチルベン-2-2-ジスルホン酸、2,2-2,5-チオフェンジイルジイルビス[5-tert-ブチルベンゾオキサゾール]、および2,5-チオフェンジイルジイルビス5-tert-ブチル-1,3-ベンゾオキサゾールなどの蛍光増白剤は、線量計の品質保持期間を延長するために用いられうる。ジアセチレン/線量計はまた、フォトクロミック材料を、UV吸収剤のかわりにまたはUV吸収剤とともに加えることによってUVおよび太陽光から保護されうる。フォトクロミック化合物は紫外光を照射されると色が変化する。これらの化合物は室内で無色であり、屋外で強い色に変化する。これらの化合物は、直射日光で数秒のうちに強く着色し、室内で数分のうちに無色透明に戻る。空がかなり曇った日でも、約80のUV光はなお雲を通り、フォトクロミック化合物は非常に有意に変色する。フォトクロミック化合物は、塗料、インク、および、ポリ塩化ビニル、ポリプロピレン酢酸セルロースブチレート、ポリ酢酸ビニル、ウレタン、アクリルのようなプラスチックなど、さまざなな形態で使用され、ほとんどの有機溶媒に可溶である。フォトクロミック化合物は、フォトクロミック特性をもつスピロオキサジン、スピロピラン、およびクロメンの一般的な群から選択されうる。非常に多数のこの型のフォトクロミック色素が文献に記載され、市販されている。中でも、有用なスピロオキサジン色素は、特に米国特許第3,562,172号、第4,634,767号、第4,637,698号、第4,720,547号、第4,756,973号、第4,785,097号、第4,792,224号、第4,816,584号、第4,831,142号、第4,909,963号、第4,931,219号、第4,936,995号、第4,986,934号、第5,114,621号、第5,139,707号、第5,233,038号、第4,215,010号、第4,342,668号、第4,699,473号、第4,851,530号、第4,913,544号、第5,171,636号、第5,180,524号、第5,166,345号、並びに欧州特許出願公開第0,508,219号、第0,232,295号および第0,171,909号に記載される。有用なクロメンは、中でも、米国特許第567,605号、第4,889,413号、第4,931,221号、第5,200,116号、第5,066,818号、第5,244,602号、第5,238,981号、第5,106,998号、第4,980,089号、第5,130,058号、および欧州特許出願公開第0,562,915号に記載される。有用なスピロピランはまた、以下の全般的な研究に記載されている:1Photochromism,G.Brown,Editor,TechniquesofChemistry,WileyInterscience,Vol.III,1971,ChapterIII.page45~294,R.C.Bertelson、および、2Photochromism,MoleculesSystems,EditedbyH.Durr,H.Bouas-Laurent,Elsevier1990,Chapter8:Spiropyrans,page314~455,R.Guglielmetti。すべてのこれらの特許および文献の教示は参照として本明細書に組み込まれる。本発明者らは、カタログ番号33672無色から青色、カタログ番号7106無色から赤色、カタログ番号0265無色から紫色、カタログ番号749無色からピンク色およびカタログ番号5-3無色から黄色として入手可能なフォトクロミック材料の混合物の薄いコーティングを調製した。すべてPPGインダストリーズ、ワンPPGプレイス、ピッツバーグ、ペンシルバニア州15272PPGIndustries,OnePPGPlace,Pittsburgh,PA15272から入手した。フォトクロミック材料の混合物は、ポリエステルフィルム上のポリメチルメタクリレートおよびポリ酢酸ビニル中にコートされた。コーティングはほぼ無色であり、太陽光にさらされると濃い色/黒色に変化する。線量計がフォトクロミック層でコートされている場合、太陽光下での線量計の品質保持期間は延長された。品質保持期間を延長するために、344、166、および4BCMUなどのいくつかのジアセチレンに、以下の品質保持期間延長剤を加えた。これらのほとんどは品質保持期間の延長に効果的であった。いくつかの選択された品質保持期間延長剤は、2,4-ヘキサジイン-1,6-ジオール、3,5-オクタジイン-1,8-ジオール、4,6-デカジイン-1,10-ジオールおよび5,7-ドデカジイン-1,12-ジオールのアルキル並びに芳香族ウレタン誘導体を含む、50以上の異なったジアセチレンに加えられた。しばしば、品質保持期間延長剤の混合物をジアセチレンの混合物に用いた。市販のほとんどの線量計は、放射線の温度に正または負の効果を有するStandardsonDosimetryforRadiationProcessing,ASTMInternational,100BarrHarborDrive,WestConshohochen,PA,2002。これらのうちいくつかは、高温でより高い線量を示し、逆に他のものはより低い線量を示す。線量計のユーザーは冬のアラスカにいることも、夏のアリゾナにいることもありうるので、放射線の温度に原則的に影響を受けない色変化線量計が必要である。この型の線量計は、使用しないか、照射温度が既知の場合、温度の補正が必要である。したがって、ある線量に対する発色は、正常な動作、保管または使用温度、例えばマイナス40°C~プラス70°C、で一定であることが重要である。本発明者らは、例えば、低分子量ポリエステル、ポリエチレングリコールおよびポリプロピレンなどのオリゴマー、アミド、エステル、ウレタン、ビスエチルヘキシルセバケートなどの可塑剤および溶媒などの、一定の添加剤を加えることによって、バインダの堅さを変化させることによって、ジアセチレンの共結晶化によって、ジアセチレンの適当な混合物の使用によって、並びに適当なジアセチレンの結晶化方法を用いることによって、照射温度の影響を最小にし、なくすことさえできることを発見した。線量計のうちいくつかは液体を用い、一方、他のものは保存の温度の最大限度を有するStandardsonDosimetryforRadiationProcessing,ASTMInternational,l00BarrHarborDrive,WestConshohochen,PA,2002。例えば、GAFクロミックフィルム線量計ニュージャージー州ウェインのインターナショナルスペシャリティプロダクツInternationalSpecialtyProducts,Wayne,NJ製は、50~60°C以下に保たなければならない。したがって、大気中の最大および最小の温度に影響されない線量計が必要である。個人用線量計の型によっては、洗浄機および/または乾燥機の中の温度が90~100度の高温に達しうる場所で洗浄されうる。したがって、大気中の保存または予想される高い温度への偶発的な加熱に影響されない線量計が必要である。本発明者らは、100°Cを超える融点を有するジアセチレンなどの放射線感受性材料を選択することによって、線量計を洗浄耐性にしうることを発見した。個人用線量計の場合、線量計は周辺光によって数日から数か月、直射日光下で少なくとも一定時間、例えば数時間から数日、影響されてはならず、どんな光の下でもなお、読めるままでなければならない。線量計のほとんどは、直射日光に影響される。線量計は、不透明材料で保護されなければ、太陽光にさらされたときに色/線量を発色する。したがって、簡単に読めるように、数日から数か月間周辺光に影響されない、または数時間から数日間直射日光に影響されない線量計が必要である。本発明者らは、UVおよび太陽光の影響は、UV吸収ポリマーを活性層に用いてUV吸収剤を添加することによって、および、UV光を吸収もしくは反射するコートまたは層を塗布することによって、UVおよび太陽光の影響を最小にしうることを発見した。また、線量計は大気中の湿度、または通常の洗浄などにおける偶発的な高湿度に影響されてはならない。フィルム線量計のいくつかは、バインダまたは放射線感受性材料としてゼラチンを用いており、湿度および水に影響される。したがって、数か月間、通常の大気中の湿度に影響されず、高温で非常に高い湿度に偶発的に短時間さらされることに影響されない線量計が必要である。湿度の影響は、湿度の透過性がより低い、水に不溶のバインダおよびポリマーバインダを用いることによって最小にできる。例えばニュージャージー州ウェインWayne,NJのISP製の線量計のガフクロミックGafchromicフィルムなど、線量計のいくつかは、色のすべてを瞬時に発色しない。これらの線量計は、ある程度の照射後効果を示す。色の残りの10~20を発色するのに約1日かかる。ほぼ瞬時に色のすべてを発色する線量計が望ましい。本発明者らは、本明細書に記載した線量計は、ほぼ瞬時に、すなわち1秒~数分以下のうちに色のすべてを発色することを見出した。本発明者らは、溶媒、可塑剤、および一定の固体添加剤の存在が品質保持期間の延長を助け、放射線の温度の影響を最小にすることをを発見した。コーティングのほとんどは、溶液の蒸発によって得られ、したがって一定の厚さに限られる。ポリ塩化ビニルPVCおよびそのコポリマーなどの特定のポリマーは、一般に可塑剤として知られる溶媒を保持する性能を有する。可塑剤および添加剤の存在は、放射線感度の向上、照射温度の影響の最小化、並びに品質保持期間の延長を促す。多くのポリマーは、溶融または一定温度以上に加熱されたとき、安定性が比較的低い。PVCはその1つである。PVCは脱塩化水素反応する。多くの熱安定剤は、スズ、亜鉛、およびバリウムなどの有機金属化合物であり、塩酸を中和するために加えられる。PVCのような溶融ポリマーの加工を容易にするために、ホワイトスピリット、ポリモノラウレート、アルキルフェノール、低分子量パラフィンなどの粘度低下剤が添加される。熱安定剤および粘度低下剤は、ジアセチレンの結晶化並びに性質に影響する。ジアセチレンは固体状態においてのみ重合することが知られている。ジアセチレンは、不活性な形態に結晶化するか、または特定のバインダと固溶体を形成する場合がある。ジアセチレンが放射線活性相、すなわち照射によって重合する相に結晶化するように、結晶化の際に、ジアセチレンの結晶化に適当な条件が用いられなければならない。ジアセチレンの適当な結晶化は、適当な溶媒、熱安定剤、添加剤、バインダを用いることによって、並びに結晶化およびアニーリングに適当な方法を用いることによって達成されうる。例えば、ジアセチレンは、ある溶媒からは活性相に結晶化しうるが、他の溶媒からは不活性相に結晶化しうる。同様に、ジアセチレンは低い温度から高い温度に、十分に長い時間をかけてアニーリングすることによって活性になり、活性相に結晶化しうるが、逆も同様である。ジアセチレンの結晶化は、通常微細分散粒子である核剤を加えることによって向上されうる。同様の核剤は、その高い分子量のためにポリマーバインダの結晶化の防止を助けうる。ジアセチレンは、重合すると青色、紫色、菫色、赤色、橙色、および黄色などのさまざまな色を発色する。2以上のジアセチレンの混合によって、または2以上のジアセチレンの共結晶化によって、適当な色の部材/線量計が達成されうる。あるジアセチレンは放射線の温度に対して正の係数を示し、一方、他のものは負の係数を示す。照射の温度の影響は、放射線の温度に対して適当な正または負の係数を有する2以上のジアセチレンを選択することによって、最小にする、あるいはなくすことができる。例えば、放射線の温度の影響は、一方が放射線の温度に対して正の係数を有し、他方が放射線の温度に対して負の係数を有する2つの青色ジアセチレンを混合することによって最小にすることができる。放射線感受性部材は、固定されない限り活性なままであり、線量を積算し続けうる。露光/結果を記録するためには、線量計を固定する必要がある。線量計は、例えばジアセチレンが不活性になり、不活性相に結晶化し、またはバインダと固溶体を形成し、もしくは他の添加剤と溶解物を形成し、活性な形態に再結晶化しなくなるまで部材/線量計を加熱することによって固定されうる。例えば、ジアセチレン166は約90°C以上に加熱することによって固定され、多くのジアセチレンは適当なバインダと、例えば4BCMUおよび344はポリ酢酸ビニル並びにポリメチルメタクリレートと、固溶体を形成することによって固定されうる。ジアセチレンを反応および/または溶解させるトリヒドロキシ安息香酸のような多くの添加剤もまた、線量計を固定するために用いられうる。本発明者らは、例えば、低分子量ポリエステル、ポリエチレングリコールおよびポリプロピレンなどのオリゴマー、アミド、エステル、ウレタン、ビスエチルヘキシルセバケートなどの可塑剤および溶媒などの一定の化合物は、344並びに4BCMUなどのジアセチレンに添加されたとき、放射線の温度の係数を最小にすることを発見した。本発明者らは、溶媒およびバインダからジアセチレンを結晶化する適当な工程を用いることによって放射線の温度の影響を最小にできることを発見した。用いられる工程は、ジアセチレン、溶媒/可塑剤、添加剤、およびバインダの性質並びに濃度に依存する。ジアセチレンは無色の化合物である。したがって、線量計のはじめの色は、適当な色素または顔料を加えることによって変化させることができる。例えば、青色ジアセチレンでは、黄色色素の添加は、照射によるジアセチレンの重合に伴って黄色→黄緑色→緑色→青緑色→青色の変化を与える。同様に、赤色ジアセチレンでは、青色色素の添加は、照射によるジアセチレンの重合に伴って青色→紫/菫色→赤色の変化を与える。部材/線量計に用いられるジアセチレンは、通常、プラスチックフィルムのコーティングまたは層を有する。このようなコーティングまたは層は、通常光を反射し、そのため分光光度計もしくは光学線量計での色の観察および色密度の読み取りが難しくなる。光の反射は、市販の反射防止、アンチグレアコーティングまたは偏光フィルムを用いることによって最小にすることができる。部材および線量計の異なった層の接着は、部材/線量計の層での適当な接着剤の使用または接着促進剤の使用によって向上されうる。接着剤は粘着剤であってもホットメルト型であってもよい。線量計バッジは、さまざまな方法で組み合わされうる。これらを作製するために用いられる工程は、バッジのデザイン、部材および他の構成物の性質、並びに使用目的に依存する。このような工程の段階を図19に示す。部材およびバッジの形状は、用途に依存する。部材およびバッジの形状は四角形、長方形、三角形、六角形など角が丸いまたは丸くないであってよく、または楕円形もしくは円形であってよい。多くのデザインおよび形式を有してもよい。例えば、テープ、包帯、パッチ、ステッカー、フィルム、プラーク、およびロッドの形態であってもよい。適当なバインダ、品質保持期間延長剤、および他の添加剤を選択することによって、ジアセチレンはポリマーバインダと固溶体を形成するようにされうる。ジアセチレンは、固溶体の形態では重合しない。したがって、固溶体から作製される部材およびバッジは原則的に永久に保存されうる。ジアセチレンは、上述の部材をジアセチレンの融点もしくは溶解温度を超えるまたは付近の温度でアニーリングすることによって活性にされうる。この条件下で、ジアセチレンは溶融/溶解し、分離した相を形成する。冷却によって、相分離したジアセチレンは結晶化する。結晶性ジアセチレンの活性型は、放射線によって重合しうる。本発明者らは、多くのジアセチレンは特定のバインダ/可塑剤と固溶体を形成し、高温で相分離し、アニーリングまたは冷却によって活性相に結晶化しうることを見出した。部材の作製のために、バインダ溶液または溶融ポリマーの使用は必要ではない。活性層は、UVまたは可視光で重合しうるモノマー、オリゴマー、およびこれらの混合物を用いて調製されうる。紫外線硬化インクおよびコーティング製剤は市販されている。多くのモノマーおよびオリゴマーが、ポリマーを作製するために用いられる。例えば、メチルメタクリレート、メチルアクリレート、スチレン、アクリル酸、ブタンジオール1,4-ジメタクリレート、ジエチレングリコールジアクリレート、ジエチレングリコールジメタクリレート、エチレングリコールジメタクリレート、ヘキサンジオール-1,6-ジメタクリレート、メチルスチレン-アルファペンタエリルスリオールトリアクリレート、ポリエチレングリコールジメタクリレート、ポリプロピレングリコールジメタクリレート、トリエチレングリコールジメタクリレート、4-ビニルオキシブチルベンゾエート、ビス[4-ビニルオキシブチル]アジペート、ビス[4-ビニルオキシブチル]スクシネート、4-ビニルオキシメチルシクロヘキシルメチル、ビス[4-ビニルオキシブチル]イソフタレート、ビス[4-ビニルオキシメチルシクロヘキシルメチル]、トリス[4-ビニルオキシブチル]トリメリテート、4-ビニルオキシブチルステアレート、ビス[4-ビニルオキシブチル]ヘキサンジイルビスカルバメート、ビス[[4-[ビニルオキシメチル]シクロヘキシル]メチル]、ビス[[4-[ビニルオキシメチル]シクロヘキシル]メチル]、およびビス[4-ビニルオキシブチル]4-メチル-1,3-フェニレンなどの、オレフィン、ビニル、アクリレート、およびメタクリレートのような、不飽和のモノマーが挙げられる。過酸化物および紫外光を用いてラジカル重合並びにカチオン重合によって重合しうる、これらの、および他のモノマー並びにオリゴマーは、ChemistryandTechnologyofUVandEBFormulationsforCoatings,Inks,PaintsbyOldring,P.K.T.,Ed.;SITATechnology:Londonに記載されている。多数の市販のモノマー、オリゴマー、およびポリマーが、例えばウィスコンシン州ミルウォーキーのアルドリッチケミカルAldrichChemical,Milwaukee,WIなどのカタログに列挙されている。ジアセチレンのような放射線感受性材料を、ブタン-1,4-ジオールジメタクリレート、ジエチレングリコールジアクリレート、ジエチレングリコールジメタクリレート、エチレングリコールジメタクリレート、ヘキサン-1,6-ジオールジメタクリレート、ポリエチレングリコールジアクリレート、ペンタエリスリトールトリアクリレート、ポリプロピレングリコールジアクリレート、ポリプロピレングリコールジメタクリレート、トリエチレングリコールジメタクリレートおよびジアリルジグリコールカーボネートなどのモノマーおよびオリゴマーに溶解し、過酸化ベンゾイルなどの触媒およびN,N-ジメチル-p-トルイジンなどの促進剤を用いて、並びにベンゾインメチルエーテルを触媒として用いて長波長UV光で重合した。得られた造形品にX線を照射した。造形品は発色した。好ましいモノマーおよびオリゴマーは、オレフィン、ビニル並びにアクリレートである。最も好ましいモノマーおよびオリゴマーは、メチルメタクリレート並びにポリエチレングリコールジメタクリレートである。5,7-ジヨード-3-ブトキシ-6-フルオロンなどの光開始剤を用いた場合、可視光で重合が達成されうる。人は約1000ラドのガンマ線などの高エネルギー放射線を受けると、死亡はほぼ確実である。個人用線量計としては、例えば0~10、0~50、0~100、0~200、0~500および0~1,000ラドのような非常に広い線量範囲にわたる線量を、単に放射線感受性部材によって発色された色を色参照チャートと比較するだけで、例えば全線量の10~20などの妥当な正確さで読むことができなければならない。色参照チャートは、異なる線量を照射された放射線感受性部材の色を、色参照チャートと一致させることによって作製されうる。色参照チャートは、線量範囲にわたって、放射線感受性部材によって発色される色と一致する色の階調を有する必要がある。参照チャート上の色は、非常に明るい色無色から非常に暗い色まで連続的であっても段階的であってもよい。線量、その線量においてとるべき行動および/または放射線の影響は、色参照チャートに印刷されうる。個人用線量計としては、部材によって発色される色からその使用者に注意または警告をしなければならない。参照チャートの色は、例えば白熱灯、蛍光、太陽光、および影などのすべての通常の光条件の下で、部材の色と一致しなければならない。これは、用いたジアセチレンのスペクトルに一致するまで、色参照チャートに用いる適当な色素および顔料を混合することによって達成されうる。線量値の表示のほかに、例えばその線量の影響およびとるべき行動を表示してもよい。必要に応じて、線量は分光光度計、または光学線量計を用いて正確にモニターされうる。異なる線量の高エネルギー放射線を部材に照射して、線量に対する光学濃度をプロットすることによって検量線が作成されうる。装置は、線量とともにバーコードおよび他の情報を読むように設計されうる。線量計は、線量計を同定するバーコード、線量計の情報を保存する、および読むための磁気ストリップなどの、多くの安全機能および便利機能を有してもよい。線量計は、ホログラムおよびUV蛍光コーティングのような、多くの他の安全機能を有してもよい。線量計は、手引き、線量計の使用方法および読み方、放射線の影響並びに放射線被爆の場合にとるべき行動、販売者、バッチナンバー、ユーザーグループのロゴ、緊急または疑問の場合の連絡先、ユーザーの名前または名前を書くスペースなどの基本的な情報が印刷されていてもよい。任意の、およびすべての光条件の下で、照射された部材の色と一致する色参照チャートを市販のインクから作製することは非常に難しい。しかしながら、X線またはUV光で、色参照チャートを作製するための所望の色に重合する、同じジアセチレンを用いて色参照チャートを作製することが可能である。この方法によって作製された色参照チャートは、任意の、およびすべての光条件の下で、部材の色と一致する。本発明者らは、ジアセチレン344の薄いコーティングから作製された一連の部材を、254nmのUV光で異なる時間露光することによって色参照チャートを作製した。この色参照チャートは、ナトリウム線および水銀線のようないくつかの一般的でない光を含む、任意の、およびすべての光条件の下で、異なる線量のX線を照射されたジアセチレン344の部材の色に一致した。部材を作製するために用いられるジアセチレン部材ジアセチレンと表すと同じ色すなわち、ほとんど同じ可視スペクトルをもつに重合する、色参照チャートを作製するためのジアセチレン色参照チャートジアセチレンと表すは、1X線に対して、有意に例えば100倍感度が低くなければならない、および2熱活性が最小限でなければならない。このようなジアセチレンから作製された色参照チャートは、X線で発色しないが、任意の、およびすべての光条件の下で照射された部材の色と一致する。本発明者らはまた、色参照チャートを完全になくすことが可能であることを発見した。この概念の実行可能性を示すために、254nmのUV光を強度を増加させて円形のマスクを通して部材に露光した。強度が増加する円形の点が得られた図22a。部材の残りは露光されなかった。次に、部材全体にUV光および100keVのX線が異なる時間照射され、部材が撮影された。写真のイメージを図22bから22gに示す。図22bから22gの写真に示したように、放射線量が増加すると、あらかじめ露光された点は消え始めた。この結果は、点のかわりに数字が、モニターされるX線の線量に比例するUV露光強度で、マスクを通してUVランプで、またはUVレーザーで印刷される場合、数字が消えることを示す。線量は、最も低い読める数字から読みとることができる。このような部材の模式的な図を図23に示す。モニターされる線量は、はじめにマスクまたはレーザーで印刷されうる例えば図23a。その後部材は、UV/太陽光から保護するためにUV吸収フィルムでカバーされうる。部材にX線が照射されたとき、部材数字を含むは発色しはじめる。この点で、UVに露光された数字と周囲の部材との間にほとんど差がない。この点/線量で、UVに露光された数字は、部材の残りとほぼ同じ色強度であり、数字は例えば、図23bに模式的に示すようにほとんど見えなくなる。より高い線量では、対応する他の数字が例えば、図23cに示すようにほとんど見えなくなる。この型の線量計は自動読み取りであり、色参照チャートが必要ないためサイズがより小さい。線量計を、強い太陽光、UVまたはレーザー光の下から外すことができる。したがって、線量計は、好ましくは、UVインジケータを有することによって、このような偶発的なまたは故意の不正使用を表示する。UVインジケータは、インジケータがUV/太陽光に過剰曝露されると変色する。線量計は、性能に不利な影響を与えないように所定の温度を超えないように想定された場合、温度インジケータがなければならない。したがって、線量計は、好ましくは温度インジケータがなければならない。線量計は、通常、数か月から数年の品質保持期間を有する。線量計は、その有用な寿命がいつ期限切れになるかを示す、通常時間-温度インジケータとして知られる品質保持期間インジケータがなければならない。したがって、線量計は、通常時間-温度インジケータまたは品質保持期間インジケータがなければならない。線量計部材の一部は、薄いアルミニウムホイルで覆われるか、または2枚の薄いアルミニウムホイルの間にはさまれうる。UV光で不正使用された場合、ホイルが外され、線量が読まれうる。線量計を作製するために用いられるジアセチレンおよび多くの他の放射線感受性系は、2つの望ましくない条件、1例えば太陽光からのUV露光、および2例えば室温での保存などの、熱アニーリングの下で重合/発色する。UV/太陽光インジケータが必要である。部材がUV/太陽光に過剰曝露された場合、色の変化によって表示される。UV/太陽光に敏感で、X線の線量範囲に敏感でない部材の設計は、UV/太陽光インジケータとして用いられうる。室温での保存による発色は、品質保持期間を決定する。期限切れの日付は線量計に印刷されるが、そのユーザーによって室温に~25°C保存される保証はない。長期間高い温度で保存されると、発色がX線の照射として間違って解釈されうる。したがって、品質保持期間切れを表示する時間-温度インジケータが必要である。時間-温度インジケータは、保存の時間および温度の積算値を決定する。太陽光および保存による発色は、偽陽性と表される。長期間のUV露光不透明なカバーで保護しないかぎりおよび周囲条件下での保存冷凍庫に保存しないかぎりの影響をなくすことはできない。したがって、品質保持期間およびUV露光のモニターが必要である。例えば腐敗性物の品質保持期間のモニターのための時間-温度インジケータは、文献例えば米国特許第5,053,339号に報告されている。例えばロイコクリスタルバイオレットなどの多くの色素は、UV/太陽光に露光されたとき、色を変化/発色する。ポリ塩化ビニルなどのハロポリマー中のペンタメトキシトリフェニルメタンのような、いくつかの製剤は、UV/太陽光および時間-温度の曝露を受けると色を変化する。expired例えば図28に模式的に示すような、または単にXなどのメッセージが、偽陽性インジケータを有する部材に印刷されうる。メッセージは無色淡黄色であり、原則的に見えない。メッセージは、1部材の品質保持期間が切れている、2例えば60°Cなどの高温に長時間過熱された、および/または3UV/太陽光に過剰曝露されたとき、赤色などの色で現れはじめる。これら3つの効果のすべては、放射線の照射と間違って解釈されうる色を部材に発色させる。また、この偽陽性インジケータは部材の上面よりも側面に印刷されてもよい。上に列挙した製剤、装置、および工程に使用できる、可能な変化および選択は:前記部材はくさび形の形態であってよい:適当なジアセチレンまたはジアセチレンの混合物を用いて、例えば青色、紫色、赤色、黄色などの特定の色が得られうる;適当なUV吸収剤またはその混合物を選択することによって、UV/太陽光からのよりよい保護が得られうる;適当なバインダ/ポリマーおよび溶媒/可塑剤を選択することによって、品質保持期間を延長し放射線の温度の影響を最小にすることができる;安定剤、活性種のクエンチャー、スカベンジャー例えばラジカルおよび酸素スカベンジャー、抗酸化剤、活性種の阻害剤、活性種の防止剤、熱酸化防止剤、光酸化防止剤、ヒドロペルオキシド分解剤、H-供与体、金属不安定化剤、UV安定剤、UV吸収剤、UV反射剤などの適当な品質保持期間延長剤を選択することによって、品質保持期間が数か月から数年に延長されうる;部材/コーティングの厚さおよびジアセチレンの濃度を増加させることによってより低い線量がモニターされうる;部材を溶融およびアニーリングすることによって、適当な結晶の形態が得られうる;前記部材は基板に溶液からコーティングすることによって、または溶融体からキャスティング/モールディングすることによって作製されうる;前記線量計は、同じまたは異なる色の1以上の部材を用いてもよい;前記部材は前記基板に直接コートされてもよく、カットされて前記基板に搭載されてもよい;前記線量計は、さまざまな2以上の、例えばUV/太陽光、温度などの不正使用インジケータおよび品質保持期間インジケータを有してもよい;前記色参照チャートは、必要に応じて継続/中止型の1色のもの、または多数のバーであっても、段階的な色の変化であってもよい;前記色参照チャートの前記部材との一致は、スペクトルが重なるまで適当な色素または顔料を混合することによって得られうる;第一層/不透明層およびトップ層/クリア層の厚さは変化しうる;線量計は柔軟であっても非常に硬くてもよい;前記線量計のサイズは、非常に小さいものから非常に大きいものまでであってよい;線量計は、太陽光から保護するための開閉可能な不透明な層を有してもよい;部材はまた、本発明者らの米国仮特許出願第60/403,599号出願日2002年8月14日の教示によって作製されてもよく、前記線量計の作製に用いられてもよい;前記線量計は、TLD線量計に用いられるものと同様のホルダーを有してもよい;前記線量計は、特定の放射線におよびエネルギー対して選択的であってよく、適当な金属フィルターを用いることによって得ることができる;前記線量計は密閉した不透明な容器に入っていてもよい;機器および装置は部材の色/OD並びに他の情報、例えばバーコードおよび磁気ストリップ、必要に応じて保存、転送、および印刷されたデータなどを読めるように設計されうる。好ましい線量計は、仕様の基準であるべきである。材料は、無毒であり合理的な価格でなければならない。バッジの基板は、好ましくは不透明であるべきであり、壊れやすい、または柔軟すぎてはならない。トップ層は、部材が読まれうるように、および太陽光から保護されるように、透明で5~200ミクロンの厚さでなければならない。線量計/バッジの厚さは、好ましくは約25~2,500ミクロンの間であるべきである。線量計のサイズは、数ミリメートルの長さのストリップから任意の大きいサイズまでであってよい。好ましいサイズは、クレジットカードのサイズである。カードは、ポケットに入れて持ち運びできるように、非常に軽くなければならない。品質保持期間は、1週間から数年、好ましくは1~2年であるべきである。前記線量計は、光、湿度、および温度などの周囲条件に影響されてはならない。前記線量計は、対象の線量が色参照チャートまたは分光光度計もしくは光学線量計などの電子機器から見積もられうるように、合理的な色を発色しなければならない。前記線量計は、X線および中性子、高エネルギー電子、陽子など、すべての種類の放射線をモニターするべきである。本明細書に記載の放射線感受性装置は、他の同様な装置に対して、多くの大きな利点を提供する。前記放射線感受性装置は、最も簡単な装置であり、単にプラスチック片である。前記放射線感受性装置は高価ではない。放射線源は、3次元で画像化されうる。前記放射線感受性装置は組織等価であり、したがって補正は必要ではない。前記放射線感受性装置は自動発色およびインスタント装置である。イメージは、結果を記録するために固定されうる。前記放射線感受性装置は、個人および地域用線量計として用いられうる。前記放射線感受性装置は高感度である。前記放射線感受性装置は、~1mGyの非常に低い線量をモニターすることができる。線量は、分光光度計/比色計を用いて5より高い精度で決定されうる。前記放射線感受性装置は、広い線量範囲1mGy~100,000Gyにわたって使用されうる。前記装置の発色は、原則的にエネルギーおよび線量速度に独立である。前記装置は、UV、X線、ガンマ線、陽子、電子、アルファ粒子および中性子などの、すべての種類の高エネルギー放射線をモニターする。前記装置は、有毒な化学物質を使用しない。前記装置は、温度および湿度などの周囲条件に影響されない。実施例以下の実施例は、特許請求の発明の実施の例示的なものであり、本発明の範囲および思想を制限するものと解されるべきではない。モノマーおよびオリゴマーのラジカル重合またはカチオン重合に関するすべての実験は、無酸素環境下すなわち窒素雰囲気下で実施した。実施例1.ジアセチレン-344、4,6-デカジイン-1,10-ビスn-ブチルウレタン、R-C≡C-C≡C-R、ここでR=CH23OCONHCH24H、の合成スターラーおよびさらに漏斗を設置した5,000mlの丸底フラスコに、400g2.4モルの4,6-デカジイン-1,10-ジオールおよび1300mlの無水THFを加えた。ジオールを溶解するために混合物を撹拌した。溶液に、1gのジブチルスズビス2-エチルヘキサノエートおよび10mlのトリエチルアミンを触媒として加えた。混合物に、500g5.05モルのn-ブチルイソシアネートを45分間以上で加えた。反応温度を氷水で~15°Cに保った。混合物をさらに1時間撹拌し、その後温度を50°Cに上げた。反応を約30分間進行させ、その後過剰の未反応のイソシアネートを壊すために40mlのメタノールを加えた。その後内容物を冷凍庫に一晩入れて-20°Cに冷却した。ジアセチレン-344をろ過して冷却し、はじめに酢酸エチルから再結晶し、次にイソプロパノールから再結晶した。再結晶後の収量は810g93であった。結晶を真空下で乾燥した。融点112°C。本明細書に記載された手順を用いて、2,4-ヘキサジイン-1,6-ジオール、3,5-オクタジイン-1,8-ジオール、4,6-デカジイン-1,10-ジオール、5,7-ドデカジイン-1,12-ジオールの多くのウレタン誘導体を、脂肪族および芳香族のイソシアネートを用いて合成した。実施例2.パイロットプラントコーティングのためのジアセチレン-344のエマルジョンの調製。ポリ酢酸ビニルPVA溶液の調製:10リットルのステンレスのビーカーに、2250gのエタノールおよび750gの脱イオン水を加えて混合した。混合物に、1,000gのPVAアルドリッチケミカル製、分子量500,000を、2,3時間激しく撹拌して加えた。その後混合物を定期的に撹拌した。高粘度の澄明な溶液が得られた。エマルジョンの調製:5リットルのステンレスのビーカーに、1350gの上記のPVAのストック溶液および335gのジアセチレン-344を撹拌して加えた。混合物を~80°Cに加熱した。溶液を、機械的な撹拌器で撹拌しながらゆっくりと3ガロンの液体窒素に注いだ。機械的な撹拌器によって固化したエマルジョンを粉末にした。固体エマルジョンを4つのアルミニウム60×30×3cm3トレイに広げ、一晩室温に温めた。トレイを穴の開いたプラスチックフィルムで覆った。次いでエマルジョンを広口のプラスチックジャーに移し、3:1のエタノール:水で希釈し、~900cPの粘度にした。実施例3.パイロットプラントコーティング:インディアナ州ブルーミントンのヤスイセイキYasuiSeikiCo,Bloomington,IN製のパイロットコーティング装置型番NRC3-300を用いて線量計フィルムを調製した。透明で均質なコーティングを得るために、溶液の粘度、コーティングバーのサイズ、コーティング/フィルム速度、コーティング厚さ、および乾燥速度/温度などのコーティング条件を変化させた。その後、同じ条件の下で背面にフィルムをコートした。PVA/ジアセチレン-344コートを、エタノール:水7:3溶液中のポリ酢酸ビニルとともに、60シリンダーを用いてはじめに片面に、次に他の面にトップコートした。均質にコートされたドライフィルムが得られるまで、これらの、および他のパラメータを変化させた。以下は、ヤスイセイキ社の装置でジアセチレン-344の透明なフィルムを作製するために用いた最適化されたパラメータである。実施例4.線量の効果:前記線量計に、異なった線量の10MeVのX線、1.25MeVのガンマ線、9MeVの電子および20MeVの中性子を照射した。線量速度およびエネルギーは一定に保った。25ラドで、無色の線量計は非常にかすかな、しかし目に見える青色を発色した。青色は線量の増加に従って強くなった。分光光度計および光学線量計を用いて発色をモニターした。図20に、線量に対するODのプロットを示す。本明細書に報告したODの値は数回の読み取りの平均である。このプロットを、未知の線量を決定するための検量線として用いた。実施例5.X線の線量の効果:前記線量計に、10、25、50、100、200、400、500、600、800、1,000、2,000、3,000、4,000、および5,000ラドの異なった線量の10MeVのX線を照射した。300ラド/分の線量速度を一定に保った。2.5cm厚さのルーサイトLucite登録商標をビルドアップとして用いた。線源から表面の距離は100cmであり、面のサイズは20×20cm2であった。線量計-344を用いると25ラドの線量は検出可能であった。異なった線量の10MeVのX線を照射した線量計の、典型的な一連の可視スペクトルを図21に示す。線量をそれぞれのスペクトルについて示す。分光光度計および高感度光学線量計を用いて、10ラドのX線までモニターすることができる。さらに、前記線量計に、10、25、50、100、200、400、500、600、800、1,000、2,000、3,000、4,000、および5,000ラドのコバルト60からの12.5MeVのガンマ線を照射した。一定の線量では、ガンマ線1.25MeVおよび10MeVのX線を照射した線量計の色は原則的に同じであった。実施例6.電子の線量の効果:前記線量計に、10、25、50、100、200、400、500、600、800、1,000、2,000、3,000、4,000および5,000ラドの異なった線量の9MeVの電子を照射した。270ラド/分の線量速度を一定に保った。2.0cm厚さのルーサイト登録商標をビルドアップとして用いた。線源から表面の距離は100cmであり、面のサイズは20×20cm2であった。電子を照射した線量計の可視スペクトルもまた、図21にX線について示したものと原則的に一致した。分光光度計および光学線量計を用いて、10ラドの電子までモニターすることができる。実施例7.中性子の線量の効果:さらに、前記線量計に、25、50、100、200、500、1,000、2000および5000ラドの異なった線量の20MeVの高速中性子を照射した。線量速度は40ラド/分であった。一定の線量では、線量計の色は、X線および電子を照射したものに比べてわすかに薄かった。25ラドの高速中性子まで目視でモニターすることができる。実施例8.検量線のプロット:図20に、X線、ガンマ線、電子、および中性子の線量に対するODのプロットを示す。中性子のODが低いのは、ジアセチレンが高速中性子に対してわずかに感度が低いことを意味する。図20を、未知の線量が照射された線量計の線量の決定に用いた。実施例9.ブラインド試料の試験:図20の検量線のプロットを用いて線量計が線量を決定する性能を試験するために、いくつかの試料に異なった線量を照射した。ODを決定し、線量を図20のプロットから見積もった。結果を表3にまとめた。表3からわかるように、10より高い精度で線量が決定されうる。実施例10.エネルギーの効果:異なったX線源を用いて、X線のエネルギーの効果を調べた。前記線量計に、500ラドの1100KeVのX線、ヒューレットパッカードHewlett-Packard製のファキシトロンFaxitron登録商標804を使用、2コバルト60からの1.25MeVガンマ線、AECLTheratron-780を使用、および310MeVのX線、VarianClinac-18線形加速器、を照射した。照射した試料のODを決定した。表4に、異なったエネルギーのX線を照射した線量計-344のODを示す。全ての試料のODは、0.28±0.02であった。表4のデータは、発色は原則的にX線のエネルギーに独立であることを示している。実施例11.電子:前記線量計に、500ラドの6、9、12、および15MeVの電子を照射した。線量速度280±10ラド/分をほぼ一定に保った。6、9、12、および15MeVの電子の線量速度は、それぞれ、290、270、290、270ラド/分であった。照射した試料のODを決定した。表5に、異なったエネルギーの電子についてのODを示す。ODは、0.29±0.01であった。表5のデータは、発色は電子のエネルギーに独立であることを示している。実施例12.中性子:線量計-344に、500ラドの熱中性子を、ニュージャージー州、ピスカタウェイのラトガーズ大学RutgersUniversity,Piscataway,NJにおいて照射した。熱中性子を照射した試料のODは、高速中性子を照射したものよりもわずかに~5低かった。実施例13.線量速度の効果:前記線量計に、500ラドの、110MeVのX線を、200、300、400、および500ラド/分の線量速度で、並びに29MeVの電子を、160、270、350、および430ラド/分の線量速度で照射した。照射した試料の光学濃度を決定した。電子およびX線についての結果を、それぞれ表6および表7に表す。電子およびX線を照射した試料のODは0.29±0.02であった。結果から、線量の効果がないことがわかった。実施例14.検出下限および感度:前記線量計は、25ラドで、非常にかすかな、しかし目に見える青色を発色した。分光光度計または高感度デンシトメータを用いて、約10ラドの線量がモニターできる。目視での検出下限は~20ラドである。実施例15.不確実性:30メートルのフィルムから25の試料をランダムに選択し、500ラドの10MeVのX線を300ラド/分の線量速度で照射した。照射後、ODを決定した。22の試料はODが0.29±0.02であった。コーティングの不均一性による不確実性は~7である。3つの試料は、ODが0.32、0.26、および0.25であり、これはいくつかのパッチが不均一なコーティングであることを示す。実施例16.線量モニタリングの精度:精度を決定するために、前記線量計に、400、450、500、550、および600ラドの10MeVのX線、並びに9MeVの電子、並びに1.25MeVのガンマ線を照射した。それぞれ隣に設置した場合、500ラドの試料は450ラドおよび550ラドの試料と区別できる。さらに、500ラドの試料は400ラドおよび600ラドの試料と、より簡単に区別できる。したがって、目視での不確実性は、10~20の間である。実施例17.照射後効果:放射の間に生成するラジカルなどの活性種は、しばしば結晶性材料中にトラップされたままになり、なんらかの照射後効果を示す。照射後効果を決定するために、前記線量計に500ラドの100keVのX線を照射した。異なった照射後の時間で線量計の光学濃度をモニターした。照射1分後に最初の読み取りを行った。結果を表8に示す。結果から、経時によって線量計の光学濃度はほとんど増加しないことがわかった。表8の結果から、照射後効果は無視できることがわかった。実施例18.色合わせ参照チャートおよびバッジの発色:色合わせ参照チャートをローカルプリンタを用いて調製した。異なった線量のX線を照射した線量計-344の小さいストリップを配置し図13に示す、カラースキャナを用いてスキャンした。参照チャートを白の光沢紙に印刷した。線量計部材-344バッジの色合わせ参照チャートを図14に示す。実施例19.ジアセチレン-4BCMUの合成:実施例1に記載された手順を用いて、ジブチルスズビス2-エチルヘキサノエートおよびトリエチルアミンを触媒として用いて、5,7-ドデカジイン-1,12-ジオールをn-ブチルイソシアネートアセテートと反応させることによって、ジアセチレン-4BCMUを合成した。実施例20.ジアセチレン-4BCMUのエマルジョン:実施例2に記載された手順を用いて、ポリビニルアルコールをバインダとして用いてジアセチレン-4BCMUのエマルジョンを調製した。実施例21.ジアセチレン-4BCMUの部材:実施例3の手順を用いてジアセチレン-4BCMUの部材を作製した。実施例22.ジアセチレン-4BCMUの部材の感度:ジアセチレン-4BCMUの部材は、ジアセチレン-344見積もられる品質保持期間は10年以上であるの部材に比べて、放射線に対してより高感度であるが、品質保持期間が短い室温で約1年。実施例23.ジアセチレン-344の照射温度の効果ジアセチレン-344の部材に、-20°Cおよび50°Cで、450ラドの100KeVのX線を照射した。-20°Cで照射した試料の光学濃度の増加は0.22であり、一方、50°Cで照射したものは0.03であった。実施例24.品質保持期間延長剤の効果10mlの試験管に0.5gのジアセチレン-344、0.2gの表2に挙げたおよび他の多くの品質保持期間延長剤、並びに5gのエタノール:水4:1w:w中の20ポリ酢酸ビニルを加えた。混合物を沸騰近くまで加熱し、その後液体窒素中で冷却し、次いで室温に戻した。ジアセチレン-344の分散液をポリエステルフィルムにコートした。コートしたフィルムを室温、60°C、および70°Cでアニールし、短波長UV254nm、長波長UV~350nmおよび太陽光に露光した。以下は品質保持期間の延長に効果的であった:チオシアン酸アンモニウム、アジパミド、アジピン酸、N-アシチルグリシン、アセトンオキシム、アセトアニリド、3-アセトアミドフェノール、アセトアミド、1-アミノ-1-デオキシ-d-ソルビトール、4-tert-アミルフェノール、安息香酸、ベンゾフェノン、ガンマ-ブチロラクトン、ベンゾトリアゾール、ビス3,4-エポキシシクロヘキシルメチルアジペート、ビス2-エチルヘキシルマレアート、ビス2,2,6,6-テトラメチル-4-ピペリジルセバケート、4-ブロモベンズアルデヒド、2-2H-ベンゾトリアゾール-2-イル-6-ドデシル-4-メチルフェノール、ベンズアミド、ベンジル酸、ベンジルエーテル、4-ベンジルオキシフェノール、2-ブタノンオキシム、tert-ブチルアセトアセテート、1-ブチルイミダゾール、ショウノウ、クエン酸、1,3-シクロヘキサンジカルボン酸、ジ-tert-ブチル-4-メチルフェノール、マレイン酸ジエチル、2,3-ジヒドロキシナフタレン、2,7-ジヒドロキシナフタレン、1,4-ジヨードベンゼン、ジフェニルアミン、1-ドデシル-2-ピロリジノン、4-ジメチルアミノ-ベンズアルデヒド、サリチル酸エチル、エチレンカーボネート、ミリスチン酸エチル、2-ヒドロキシ-4-n-オクトキシベンゾフェノン、4-ヒドロキシベンゾフェノン、ヒドロキノン、メチルヒドロキノン、イミダゾール、レシチン、没食子酸ラウリル、メチル-3,5-ジニトロサリチル酸、1-メチル-2-ピロリジノン、メチル-3,4,5-トリヒドロキシ安息香酸、オクタデカンアミド、オキサミド、フェニルエーテル、n-フェニル-2-ナフチルアミン、4-フェニルフェノール、4-ピリジンアルドキシム、ピロガロール、レゾルシノール、レゾルシノール二酢酸、ルチン水和物、サリチルアルデヒド、サリチルアルドキシム、サリチルアニリド、トランス-スチルベン、スクシジイミド、タンニン酸、2,2,4,4-テトラヒドロキシベンゾフェノン、チオ尿素、1,2,4-トリアゾール、トリベンジルアミン、2,4,6-トリヒドロキシベンズアルデヒド、リン酸トリフェニル、トリスヒドロキシメチルアミノメタンおよび尿素。2,4-ヘキサジイン-ジオール、3,5-オクタジイン-ジオール、4,6-デカジイン-ジオールおよび5,7-ドデカジイン-ジオールのウレタン誘導体などの、いくつかの他のジアセチレンもまた、本実施例で挙げた多くの品質保持期間延長剤で試験し、本明細書中に挙げた他の物質を、ポリ酢酸ビニル、ポリスチレン、ポリ塩化ビニル、ポリ塩化ビニリデン、ポリエチレンオキシド、ポリブタジエン、ポリメチルメタクリレート、ポリイソブチルメタクリレート、ポリビニルアルコール、硝酸セルロースおよび酢酸セルロースなどの適当なバインダを用いて、例えば水:エタノール、酢酸エチル、酢酸プロピル、シクロヘキサン、ニトロメタンおよびテトラヒドロフランなどの溶媒中で、並びにポリアクリレート、ポリ酢酸ビニル、ポリウレタン、ポリエポキシドおよびポリ塩化ビニルなど市販の水性エマルジョンおよび分散液中で調べた。この結果から、ジアセチレンの品質保持期間は、本明細書中に挙げた品質保持期間延長剤で延長しうることが示された。実施例25.品質保持期間延長剤を用いた4BCMUの品質保持期間の延長:15gの20ポリ酢酸ビニルのエタノール:水3:1w/w溶液に、2.5gの4BCMU、品質保持期間延長剤として0.3gのアセトンオキシム、UV吸収剤として0.lgの2,4-ジヒドロキシベンゾフェノン、酸素スカベンジャーとして0.1gの亜硫酸ナトリウム、抗酸化剤として0.05gの2,6-ジt-ブチル-4-メチルフェノール、および、光安定剤として0.05gのビス2,2,6,6-テトラメチル-4-ピペリジルセバケートを加えた。混合物を撹拌しながら80°Cに加熱した。熱溶液を液体窒素に注いだ。コントロール試料15gの20ポリ酢酸ビニル溶液および2.5gの4BCMUも同様の条件下で調製した。凍結した反応物を約20°Cまで温め、60の巻き線型ロッドを用いて100ミクロンの厚さのポリエステルフィルムにコートした。コーティングを室温で乾燥させ、その後オーブンに入れて40°Cで乾燥させた。双方のコーティングの小片を50°Cでアニールした。フィルムの光学濃度を異なった期間で測定した。ODの変化を表9に示す。ロードアイランド州、キングスタウンの東レプラスチクスインコーポレイテッドTorayPlasticsInc.,NorthKingstown,RIから入手した、UV吸収剤が含まれる50ミクロンのポリエチレンテレフタレートに、20w/wの2,4-ジヒドロキシ-ベンゾフェノンを含む25ミクロンの厚さのポリスチレンを片面に、エイブリデイデニソンAveryDennisonから入手した10w/wの2,4-ジヒドロキシ-ベンゾフェノンを含む40ミクロンの厚さのアクリル粘着剤を他の面にコートした。このUV吸収フィルムを、コントロールおよび粘着剤の上面のコーティングに品質保持期間延長剤を含むものに塗布した。ラミネートフィルムの小片を太陽光の下に置き、異なった時間での光学濃度の変化を記録した。ODの変化を表10に示す。実施例26.PVCプラスチゾルの作製1リットルのガラスジャーに、200gのセバケート[ビス-2-エチルヘキシルセバケート]および300gのPVCプラスチゾル粉末ジョージア州、ケネソーのポリワンコーポレイションPolyoneCorporation,Kennesaw,GAのGeon173を、撹拌しながら分けて加えた。このプラスチゾルを、1:1.5プラスチゾルと表す。必要に応じて市販の熱安定剤および品質保持期間延長剤を加えた。PVCプラスチゾルを、異なったグレードのPVCおよびそのコポリマー、アジピン酸塩、安息香酸塩、フタル酸塩およびポリエステルなどの可塑剤、粘度低下剤、熱安定剤並びに品質保持期間延長剤を用いて作製した。可塑剤、粘度低下剤、熱安定剤および品質保持期間延長剤の濃度が異なるこれらのプラスチゾルを、ジアセチレン-344およびジアセチレン-4BCMUなどの異なったジアセチレンの放射線部材の作製に用いた。実施例27.PVC中のジアセチレン344の部材の作製試験管に1gのジアセチレン-344および5gの実施例24に記載した1:1.5プラスチゾルを加え混合した。混合物を110°Cに加熱し、70の巻き線型ロッドを用いてポリエステルフィルムにコートした。その後フィルムを~140~150°Cのオーブンに数分間入れた。コーティングは透明になった。ポリエステルフィルムをコーティングの上に、コーティングを挟むように設置し、ゆっくりと室温に冷却した。異なった可塑剤、PVCおよびそのコポリマー並びにポリメチルメタクリレートなどのポリマー、アジピン酸塩、安息香酸塩、フタル酸塩およびポリエステルなどの可塑剤、粘度低下剤、熱安定剤、品質保持期間延長剤の効果、混合、コーティングなどの工程、コーティングの厚さ、ジアセチレンの結晶化速度などの他のパラメータを調べた。さらに、ジアセチレン-344およびジアセチレン-4BCMUなどの異なったジアセチレンの濃度の効果も調べた。実施例28.溶融混合および圧縮成形:40gの実施例24のプラスチゾルおよび20gのジアセチレン344を、メルトミキサーニュージャージー州ハッケンサックのブラベンダーBrabender,Hackensack,NJ製で混合し、140°Cで5分間混合した。溶融体を圧縮成形機で160°Cで薄膜およびプラークに圧縮し、室温までゆっくりと冷却した。ジアセチレン344および他のジアセチレンの薄膜およびプラークを、PVC並びにポリプロピレン、ポリスチレン、ポリ酢酸ビニルポリメチルメタクリレート、ポリスチレンマレイン酸コポリマーおよびPVCのコポリマーなどの他のポリマーに対するジアセチレンの比率を変えて作製した。溶融の時間および温度、成形の温度、フィルムおよびプラークの冷却速度の効果を調べた。実施例29.PVC/ジアセチレン-344の部材の照射:PVCプラスチゾル中のジアセチレン344のコーティング、フィルム、およびプラークに、500ラドの100keVのX線を、マイナス20°Cおよびプラス60°Cで照射した。両方の試料の色は原則的に同じであった。可視スペクトルも原則的に同じであり、形および強度にはっきりした違いはなかった。太陽光下に置いたとき、部材は1日の間目に見える色を発色しなかった。また、ジアセチレン-344の部材は、60°Cのオーブンに1週間置いたとき、目に見える色を発色しなかった。この結果は、このジアセチレン-344の部材が太陽光の下で十分な安定性を有し、照射温度に影響されず、個人用および地域用線量計として用いられるための許容される品質保持期間を有することを示す。実施例30.ジアセチレン-4BCMUの部材の作製:実施例25に記載される手順を用いて、PVCプラスチゾルPVC:アジピン酸塩1:3w:wでジアセチレン4BMCUの部材を作製した。4BCMU部材に、-20°Cおよび50°Cで、450ラドの100keVのX線を照射した。両方の試料は同様の発色をしたOD0.19。さらに、試料を35°Cおよび50°Cでアニールした。光学濃度を異なる時間間隔で決定した。本実施例で作製した試料ではODの増加はなかったが、実施例21で作製した試料は、例えば1か月の間に0.09から0.16のように、ODの増加があった。この結果は、例えばPVCをバインダとして、およびアジピン酸塩を可塑剤として用いるなど、適切な系を用いることによって、品質保持期間を延長できることを示す。実施例31.ホットメルト接着剤のバインダとしての使用:約2gの接着剤HRJ-12531樹脂、カナダのスケネクタディーケミカルズSchenectadyChemicals,Canada製のポリアクリレート粘着剤を試験管に入れて約120°Cで加熱し溶融させた。溶融体に、ジアセチレン-4BCMUなどの異なったジアセチレンを加え、機械的な撹拌器を用いて混合した。約15分後、溶融体をプラークに圧縮し、室温に冷却した。試料に500ラドの100keVのX線を照射した。試料の照射された部分は青色に変化した。実施例32.溶融体からのプラークおよびフィルム線量計のキャスティング:15×25cm2のガラス板を、コネチカット州ダンバリーのミラー-ステフェンソンMiller-Stephenson,Danbury,CT製のウレタン絶縁保護コーティングでスプレーコートした。900ミクロンのマスクを一方の板の上に置き、両方の板を~95°Cのオーブンに入れた。3gのジアセチレン-4BCMUおよび7gのエチレンアクリル酸共重合体-15の混合物を試験管に入れて溶融した。混合物をマスクを置いたガラス板の中央に注ぎ、他方のガラス板でその上からプレスした。過剰の溶融体はマスクのウインドウから流れ出した。ガラス板を室温RTに冷却した。板を外してプラークを得た。厚いプラークは半透明であった。試料に500ラドの100keVのX線を照射した。試料の照射された部分は青色に変化した。他の多くのバインダを、可塑剤および溶媒などの添加剤を加えて、および加えずに試験した。実施例33.溶融体からの自立薄膜:0.1、0.2、0.3、0.4および0.5gのジアセチレン-4BCMUを、5gのエチレンアクリル酸共重合体15と混合した。混合物を~150°Cに加熱して溶融体にし、機械的な撹拌器で混合した。溶融した混合物を離型剤であらかじめコートした2枚のガラス板の間に150ミクロンのスペーサーを用いて注ぎ、プレスして直径約5センチメートルの円形を作った。試料を室温に冷却し、ほぼ透明なフィルムをガラス板から取り外した。ジアセチレン-4BCMU/ポリマーのフィルムに、250ラドの100keVのX線を照射した。フィルムは青色を発色した。色の強度はジアセチレン-4BCMUの濃度に比例した。ジアセチレン、バインダ、溶媒、可塑剤、およびコ-バインダの性質および濃度、並びに溶融およびアニーリングの時間および温度などの、他の変数の効果を調べた。実施例34.基板上のジアセチレン4BCMUのメルトコーティング:0.5gのジアセチレン-4BCMUを、5gのエチレンアクリル酸共重合体、15と混合した。混合物を~150°Cに加熱して溶融させ、機械的な撹拌器で混合した。溶融した混合物を、80°Cのオーブンに入れたドローダウンコーティングユニットに設置したポリエステルフィルムの上に注いだ。30の加熱した巻き線型ロッドを用いて混合物をコートした。試料を室温まで冷却した。コーティングはほぼ透明であった。ジアセチレン-4BCMU/ポリマーをコートしたフィルムの小片に250ラドの100keVのX線を照射した。コーティングは青色を発色した。実施例35.バインダとしてのポリ酢酸ビニル:試験管に2gの低分子量ポリ酢酸ビニルと併せて、異なった量0.1、0.3、0.6、および0.9gのジアセチレン-344を取った。混合物を130°Cまで加熱し、機械的な撹拌器で混合し、120°Cでガラス板上の4ミリのPETフィルムの上に注いだ。別のPETフィルムを溶融混合物の上に置き、その後ガラス板および20ポンド9.0kgの加重をかけた。溶融液は円形に広がった。ガラス板を室温に戻し冷却した。フィルムを取り外し、切り出して250ラドの100keVのX線を照射した。フィルムは薄い青色を発色した。実施例36:バインダのUV硬化:1gのジアセチレン-344を、4gのエンバイロンメンタルインクスアンドコーティングEnvironmentalInksandCoating製のUV硬化インクに溶解させた。60の巻き線型ロッドを用いて混合物をポリエステルフィルムにコートした。コーティングに長波長UV光を10秒間照射してコーティングを硬化させた。コーティングは固体になった。試料を100°Cでアニールして冷却した。アニールした試料に500ラドの100keVのX線を照射した。コーティングは青色を発色した。実施例37:色参照チャートの除去:紙の上に設置した実施例21のジアセチレン-4BCMUの部材の長方形の小片に、254nmのUV光を、一連の照射で異なった時間、円形のマスクを通して照射した。強度が強くなる円形の点が得られた図22a。部材の残りは照射されなかった。その後、部材全体に異なった時間254nmのUV光を照射し、部材を撮影した図22bから22g。図22bから図22gに示すように、部材全体の照射が増加するにしたがって、前段階で照射した点が見えなくなり始めた。同様の部材に50~10,000ラドの100keVのX線を照射したとき、同様の結果が得られた。この結果は、UVランプまたはUVレーザーで点の代わりに数字が印刷され、モニターされるX線の線量に比例する露光によって、数字が見えなくなることを示す。線量は、読み取りが可能な最小の数字から読み取ることができる。UV光で数字を印刷する代わりに、線量に比例して色の強度が変化する数字を、同じ色のインクで基板上に印刷することができ、その上にジアセチレンの製剤をコートすることができる。この型の線量計は、自動読み取り線量計の一種であり、色参照チャートが不要である。この型の線量計は、サイズをより小さくできる。さらに、数字はジアセチレンインクで印刷されてもよい。実施例38:偽陽性インジケータ:ポリ塩化ビニルのテトラヒドロフラン溶液に溶かした2のペンタメトキシトリフェニルメタノールPTM溶液を、30の巻き線型ロッドを用いてポリエステルにコートし、60°Cのオーブンで乾燥させた。この製剤は時間-温度図27bおよびUV図27aの両方に敏感である。この製剤は、少なくともX線が10,000ラドまで目に見える色を発色しない。しかしながら、UV/太陽光にさらされると、無色から赤色に変化する図27a。また、この製剤は、保存の時間および温度によって発色する図27b。低い温度では、同じ色を発色するのにより長い時間がかかる。この製剤がUV/太陽光にさらされることによる発色に必要な時間、並びに温度は、スズ、亜鉛、およびバリウムの有機金属化合物などの有機金属化合物、およびトリエチルアミンなどの塩基のような熱安定剤を加えることによって変化した。したがって、この製剤は、線量計の品質保持期間およびUV露光のモニターに用いられうる。本発明は、好ましい実施形態に重点をおいて記載されたものであり、本明細書に添付された特許請求の範囲により明確に示された発明の範囲を制限するものではない。"